(57)【特許請求の範囲】
【請求項１】
少なくとも１種類の炭酸カルシウムを含む、１種類以上の無機材料の乾式磨砕方法であって、
ａ）粉砕された材料が１０ｃｍ未満のｄ９５で得られるまで、少なくとも１つの粉砕装置において無機材料を粉砕する段階；
ｃ）段階ａ）に従って粉砕された材料を少なくとも１つの磨砕装置において、
（ｉ）少なくとも１つの不飽和エチレンモノマーにグラフト化された少なくとも１つのポリアルキレンオキシド官能基を含有する、少なくとも１種類の櫛形親水性ポリマーの存在下で、
（ｉｉ）前記磨砕装置内の液体の量が前記粉砕装置において粉砕される前記材料の乾燥重量にして１５重量％未満であるような様式で；
乾式磨砕する段階；
を含むことを特徴とし、
並びに段階ｃ）に続いて回収される材料が０．５から５００ミクロンのｄ５０（平均径）を有することを特徴とする方法。
【請求項２】
段階ａ）の粉砕装置の少なくとも１つがハンマーミルおよび／もしくは自生粉砕装置であることを特徴とする、請求項１に記載の方法。
【請求項３】
段階ａ）において、前記粉砕装置内の水の量が、前記粉砕装置内の前記無機材料の乾燥重量にして１５重量％未満であることを特徴とする、請求項１もしくは２の一項に記載の方法。
【請求項４】
段階ａ）において、前記粉砕装置内の水の量が、前記粉砕装置内の前記無機材料の乾燥重量にして１０重量％未満であることを特徴とする、請求項３に記載の方法。
【請求項５】
段階ａ）において、前記無機材料を、粉砕された材料が３０ｍｍ未満のｄ９５で得られるまで粉砕することを特徴とする、請求項１から４のいずれか一項に記載の方法。
【請求項６】
段階ａ）において、前記無機材料を、粉砕された材料が５ｍｍ未満のｄ９５で得られるまで粉砕することを特徴とする、請求項５に記載の方法。
【請求項７】
さらに段階ｂ）として、
段階ａ）に従って粉砕された材料のすべてもしくは一部をスクリーニングする段階
を含むことを特徴とする、請求項１から６のいずれか一項に記載の方法。
【請求項８】
段階ｂ）において、段階ａ）に従って粉砕された材料のすべてもしくは一部をふるい分けによってスクリーニングすることを特徴とする、請求項７に記載の方法。
【請求項９】
段階ｃ）において、少なくとも１つのポリアルキレンオキシド官能基がグラフト化される不飽和エチレンモノマーが、各々、５００から２０，０００ｇ／ｍｏｌｅの重量平均分子量（Ｍｗ）を有することを特徴とする、請求項１から８のいずれか一項に記載の方法。
【請求項１０】
段階ｃ）において、前記不飽和エチレンモノマーがイオン性および／もしくはアニオン性であることを特徴とする、請求項１から９のいずれか一項に記載の方法。
【請求項１１】
段階ｃ）において、１つのポリアルキレンオキシド官能基のみが前記不飽和エチレンモノマーにグラフト化されることを特徴とする、請求項１から１０のいずれか一項に記載の方法。
【請求項１２】
段階ｃ）において、少なくとも１つのポリアルキレンオキシド官能基がグラフト化される不飽和エチレンモノマーの少なくとも１つが式（Ｉ）、
【化１】
0005462635.tif 000014
（式中、
ｍおよびｐは１２５以下のアルキレンオキシド単位の数を表し、
ｎは１２５以下のエチレンオキシド基の数を表し、
ｑは、少なくとも１に等しく、ならびに１２≦（ｍ＋ｎ＋ｐ）ｑ≦４５０であるような整数を表し、
Ｒ１は水素またはメチルもしくはエチル基を表し、
Ｒ２は水素またはメチルもしくはエチル基を表し、
Ｒは、不飽和重合性官能基を含有し、
Ｒ’は、水素または１から２２個の炭素原子を有する炭化水素化基またはイオン性もしくはイオン化可能な基、または、これらの混合物を表す。）
のモノマーであることを特徴とする、請求項１から１１のいずれか一項に記載の方法。
【請求項１３】
段階ｃ）において、少なくとも１つのポリアルキレンオキシド官能基がグラフト化される不飽和エチレンモノマーの少なくとも３つが式（Ｉ）、
【化２】
0005462635.tif 000015
（式中、
ｍおよびｐは１２５以下のアルキレンオキシド単位の数を表し、
ｎは１２５以下のエチレンオキシド基の数を表し、
ｑは、少なくとも１に等しく、ならびに１２≦（ｍ＋ｎ＋ｐ）ｑ≦４５０であるような整数を表し、
Ｒ１は水素またはメチルもしくはエチル基を表し、
Ｒ２は水素またはメチルもしくはエチル基を表し、
Ｒは、不飽和重合性官能基を含有し、
Ｒ’は、水素または１から２２個の炭素原子を有する炭化水素化基またはイオン性もしくはイオン化可能な基、または、これらの混合物を表す。）
のモノマーであることを特徴とする、請求項１から１２のいずれか一項に記載の方法。
【請求項１４】
段階ｃ）において、櫛形親水性ポリマーが、
ａ）モノカルボン酸もしくはジカルボン酸もしくはリン酸もしくはホスホン酸もしくはスルホン酸官能基またはこれらの混合物を有する少なくとも１つのアニオン性不飽和エチレンモノマー、
ｂ）式（Ｉ）、
【化３】
0005462635.tif 000016
（式中、
ｍおよびｐは１２５以下のアルキレンオキシド基の数を表し、
ｎは１２５以下のエチレンオキシド基の数を表し、
ｑは、少なくとも１に等しく、ならびに１２≦（ｍ＋ｎ＋ｐ）ｑ≦４５０であるような整数を表し、
Ｒ１は水素またはメチルもしくはエチル基を表し、
Ｒ２は水素またはメチルもしくはエチル基を表し、
Ｒは、不飽和重合性官能基を含有し、
Ｒ’は、水素または１から２２個の炭素原子を有する炭化水素化基またはイオン性もしくはイオン化可能な基または、これらの混合物を表す。）
の少なくとも１つのモノマーもしくは式（Ｉ）の幾つかのモノマーの混合物、
ｃ）必要に応じ、少なくとも１つのアクリルアミドもしくはメタクリルアミド型のモノマーまたはこれらの誘導体、または、少なくとも１つの非水溶性モノマー、
からなることを特徴とする、請求項１から１３のいずれか一項に記載の方法。
【請求項１５】
段階ｃ）において、前記櫛形親水性ポリマーが、
ａ）モノカルボン酸官能基を有する不飽和エチレンモノマー、アクリル酸もしくはメタクリル酸または、二酸ヘミエステル、マレイン酸もしくはイタコン酸のＣ１からＣ４モノエステルまたはこれらの混合物のうちから選択され、またはジカルボン酸官能基を有する不飽和エチレンモノマー、クロトン酸、イソクロトン酸、ケイ皮酸、イタコン酸、マレイン酸もしくは、カルボン酸の無水物、および無水マレイン酸のうちから選択され、またはスルホン酸官能基を有する不飽和エチレンモノマー、アクリルアミド−メチル−プロパン−スルホン酸、ナトリウムメタリルスルホネート、ビニルスルホン酸およびスチレンスルホン酸のうちから選択され、または、リン酸官能基を有する不飽和エチレンモノマー、ビニルリン酸、エチレングリコールメタクリレートホスフェート、プロピレングリコールメタクリレートホスフェート、エチレングリコールアクリレートホスフェートのうちから選択され、または、ホスホン酸官能基を有する不飽和エチレンモノマー、ビニルホスホン酸もしくはこれらの混合物のうちから選択される、少なくとも１つのアニオン性不飽和エチレンモノマー、
ｂ）式（Ｉ）、
【化４】
0005462635.tif 000017
（式中、
ｍおよびｐは１２５以下のアルキレンオキシド基の数を表し、
ｎは１２５以下のエチレンオキシド基の数を表し、
ｑは、少なくとも１に等しく、ならびに１２≦（ｍ＋ｎ＋ｐ）ｑ≦４５０であるような整数を表し、
Ｒ１は水素またはメチルもしくはエチル基を表し、
Ｒ２は水素またはメチルもしくはエチル基を表し、
Ｒは、不飽和重合性官能基を含有し、
Ｒ’は、水素または１から２２個の炭素原子を有する炭化水素化基またはイオン性もしくはイオン化可能な基または、これらの混合物を表す。）
の少なくとも１つの不飽和エチレンモノマーもしくは式（Ｉ）の幾つかのモノマーの混合物、
ｃ）必要に応じ、少なくとも１つのアクリルアミドもしくはメタクリルアミド型のモノマーまたはこれらの誘導体、または、少なくとも１つの非水溶性モノマー、不飽和エステル、およびビニル体、
からなることを特徴とする、請求項１から１４のいずれか一項に記載の方法。
【請求項１６】
段階ｃ）において、前記櫛形親水性ポリマーが、重量による表示で、
ａ）モノカルボン酸官能基を有する不飽和エチレンモノマー、アクリル酸もしくはメタクリル酸または、二酸ヘミエステル、マレイン酸もしくはイタコン酸のＣ１からＣ４モノエステルまたはこれらの混合物のうちから選択され、またはジカルボン酸官能基を有する不飽和エチレンモノマー、クロトン酸、イソクロトン酸、ケイ皮酸、イタコン酸、マレイン酸もしくは、カルボン酸の無水物、無水マレイン酸のうちから選択され、またはスルホン酸官能基を有する不飽和エチレンモノマー、アクリルアミド−メチル−プロパン−スルホン酸、ナトリウムメタリルスルホネート、ビニルスルホン酸およびスチレンスルホン酸のうちから選択され、または、リン酸官能基を有する不飽和エチレンモノマー、ビニルリン酸、エチレングリコールメタクリレートホスフェート、プロピレングリコールメタクリレートホスフェート、エチレングリコールアクリレートホスフェートのうちから選択され、または、ホスホン酸官能基を有する不飽和エチレンモノマー、ビニルホスホン酸もしくはこれらの混合物のうちから選択される、少なくとも１つのアニオン性不飽和エチレンモノマー１％から１５％、
ｂ）式（Ｉ）、
【化５】
0005462635.tif 000018
（式中、
ｍおよびｐは１２５以下のアルキレンオキシド基の数を表し、
ｎは１２５以下のエチレンオキシド基の数を表し、
ｑは、少なくとも１に等しく、ならびに１２≦（ｍ＋ｎ＋ｐ）ｑ≦４５０であるような整数を表し、
Ｒ１は水素またはメチルもしくはエチル基を表し、
Ｒ２は水素またはメチルもしくはエチル基を表し、
Ｒは、不飽和重合性官能基を含有し、
Ｒ’は、水素または１から２２個の炭素原子を有する炭化水素化基またはイオン性もしくはイオン化可能な基または、これらの混合物を表す。）
の少なくとも１つの不飽和エチレンモノマーもしくは式（Ｉ）の幾つかのモノマーの混合物８０％から９９％、
ｃ）少なくとも１つのアクリルアミドもしくはメタクリルアミド型のモノマーまたはこれらの誘導体、または、少なくとも１つの非水溶性モノマー、不飽和エステル、またはビニル体およびこれらの誘導体０％から５０％、
からなることを特徴とし、
成分ａ）、ｂ）およびｃ）の合計割合が１００％に等しい、請求項１から１４のいずれか一項に記載の方法。
【請求項１７】
２５≦（ｍ＋ｎ＋ｐ）ｑ≦１４０である、請求項１２から１６のいずれか一項に記載の方法。
【請求項１８】
Ｒが、ビニル体の群またはアクリル酸、メタクリル酸、マレイン酸、イタコン酸、クロトン酸もしくはビニルフタル酸エステルの群または不飽和ウレタンの群、アクリルウレタン、メタクリルウレタン、α−α’ジメチル−イソプロペニル−ベンジルウレタン、アリルウレタンまたは、置換されていようといまいと、アリルもしくはビニルエステルの群または、エチレン性不飽和アミドもしくはイミドの群に属する基から選択される、請求項１２から１７のいずれか一項に記載の方法。
【請求項１９】
Ｒ’が、８から１８個の炭素原子を有する炭化水素化基またはホスフェート、ホスホネート、スルフェート、スルホネート、カルボン酸または、一級、二級もしくは三級アミンまたはこれらの混合物である、請求項１２から１８のいずれか一項に記載の方法。
【請求項２０】
成分ｃ）が、Ｎ−［３−（ジメチルアミノ）プロピル］アクリルアミド、Ｎ−［３−（ジメチルアミノ）プロピル］メタクリルアミド、アルキルアクリレート、アルキルメタクリレート、Ｎ−［２−（ジメチルアミノ）エチル］メタクリレート、Ｎ−［２−（ジメチルアミノ）エチル］アクリレート、酢酸ビニル、ビニルピロリドン、スチレン、アルファメチルスチレンおよびこれらの誘導体から選択される、請求項１２から１９のいずれか一項に記載の方法。
【請求項２１】
エチレン性不飽和アニオン性モノマーがモノカルボン酸もしくはジカルボン酸官能基を有するエチレン性不飽和アニオン性モノマーであり、および式（Ｉ）の不飽和エチレンモノマーにおいて、Ｒ１、Ｒ２およびＲ’が水素を表すとき、櫛形親水性ポリマーにおける式（Ｉ）の不飽和エチレンモノマーの、モノカルボン酸もしくはジカルボン酸官能基を有するエチレン性不飽和アニオン性モノマーに対するモル比が、（ｍ＋ｎ＋ｐ）ｑが５０から１００である場合には２：３から１：２、および（ｍ＋ｎ＋ｐ）ｑが２５から５０である場合には１：２から１：４、および（ｍ＋ｎ＋ｐ）ｑが１２から２５である場合には１：４から１：１０であることを特徴とする、請求項１４から２０のいずれか一項に記載の方法。
【請求項２２】
エチレン性不飽和アニオン性モノマーがモノカルボン酸もしくはジカルボン酸官能基を有するエチレン性不飽和アニオン性モノマーであり、および式（Ｉ）の不飽和エチレンモノマーが、（ｍ＋ｎ＋ｐ）ｑが４０から１３０である、エチレンオキシドメタクリレートエステルであるとき、櫛形親水性ポリマーにおける式（Ｉ）の不飽和エチレンモノマーの、モノカルボン酸もしくはジカルボン酸官能基を有するエチレン性不飽和アニオン性モノマーに対するモル比が１：２であることを特徴とする、請求項１４から２１のいずれか一項に記載の方法。
【請求項２３】
段階ｃ）において、櫛形親水性ポリマーが酸形態にあるとき、これらを、一価中和性官能基もしくは多価中和性官能基を有する１種類以上の中和剤、すなわち一価官能基については、アルカリ性カチオンによって構成される群から選択されるもの、または、多価官能基については、アルカリ土類二価カチオンによって構成される群から選択されるものによって部分的に、もしくは全体的に、中和することを特徴とする、請求項１から２２のいずれか一項に記載の方法。
【請求項２４】
前記中和剤が、ナトリウム、カリウム、リチウム、アンモニアまたは一級、二級もしくは三級脂肪族および／もしくは環状アミン、ステアリルアミン、エタノールアミン（モノ−、ジ−、トリエタノールアミン）、モノ−およびジエチルアミン、シクロヘキシルアミン、メチルシクロヘキシルアミン、アミノメチルプロパノール、モルホリン、マグネシウム、カルシウム、亜鉛、またはアルミニウムのカチオンから選択される、請求項２３に記載の方法。
【請求項２５】
段階ｃ）において、櫛形親水性ポリマーが乾燥粉末状態もしくは液体状態にあることを特徴とする、請求項１から２４のいずれか一項に記載の方法。
【請求項２６】
櫛形親水性ポリマーを、段階ｃ）においてこれらを用いる前に、水、メタノール、エタノール、プロパノール、イソプロパノール、ブタノール、アセトン、テトラヒドロフランもしくはこれらの混合物によって構成される群に属する１種類以上の極性溶媒によって処理し、ならびに幾つかの相に分離させることを特徴とする、請求項１から２５のいずれか一項に記載の方法。
【請求項２７】
段階ｃ）において、前記櫛形親水性ポリマーが、各々、１，８００から１００，０００ｇ／ｍｏｌｅの重量平均分子量（Ｍｗ）を有することを特徴とする、請求項１から２６のいずれか一項に記載の方法。
【請求項２８】
段階ｃ）において、前記櫛形親水性ポリマーが、各々、２０，０００から５０，０００ｇ／ｍｏｌｅの重量平均分子量（Ｍｗ）を有することを特徴とする、請求項２７に記載の方法。
【請求項２９】
段階ｃ）において、各磨砕装置内で粉砕される材料の乾燥重量に対して櫛形親水性ポリマーの乾燥重量にして０．００５から１．０重量％を用いることを特徴とする、請求項１から２８のいずれか一項に記載の方法。
【請求項３０】
段階ｃ）において、各磨砕装置内で粉砕される材料の乾燥重量に対して櫛形親水性ポリマーの乾燥重量にして０．０３から０．５重量％を用いることを特徴とする、請求項２９に記載の方法。
【請求項３１】
段階ｃ）において、各磨砕装置内で用いられる櫛形親水性ポリマーの量が回収される材料のｍ２あたり櫛形親水性ポリマー０．１から１ｍｇであることを特徴とする、請求項１から３０のいずれか一項に記載の方法。
【請求項３２】
段階ｃ）において、各磨砕装置内で用いられる櫛形親水性ポリマーの量が回収される材料のｍ２あたり櫛形親水性ポリマー０．２から０．６ｍｇであることを特徴とする、請求項３１に記載の方法。
【請求項３３】
段階ｃ）の櫛形親水性ポリマーに４５℃の温度を１６時間施したとき、水５０ｍｌに入れた櫛形親水性ポリマー５０ｍｇの７５％を上回るものが揮発しないことを特徴とする、請求項１から３２のいずれか一項に記載の方法。
【請求項３４】
段階ｃ）の櫛形親水性ポリマーに４５℃の温度を１６時間施したとき、水５０ｍｌに入れた櫛形親水性ポリマー５０ｍｇの９０％を上回るものが揮発しないことを特徴とする、請求項３３に記載の方法。
【請求項３５】
段階ｃ）において、少なくとも２種類の櫛形親水性ポリマーを用いることを特徴とする、請求項１から３４のいずれか一項に記載の方法。
【請求項３６】
段階ｃ）において、櫛形親水性ポリマーを櫛形のものではない薬剤と混合することを特徴とする、請求項１から３５のいずれか一項に記載の方法。
【請求項３７】
櫛形親水性ポリマーが、櫛形親水性ポリマーおよび櫛形のものではない薬剤によって構成される総重量の少なくとも５０重量％に相当することを特徴とする、請求項３６に記載の方法。
【請求項３８】
櫛形親水性ポリマーが、櫛形親水性ポリマーおよび櫛形のものではない薬剤によって構成される総重量の少なくとも８５重量％に相当することを特徴とする、請求項３７に記載の方法。
【請求項３９】
櫛形のものではない薬剤が炭水化物、ポリエチレングリコール（ＰＥＧ）、トリイソプロパノールアミン（ＴＩＰＡ）もしくはこれらの混合物であることを特徴とする、請求項３６から３８のいずれか一項に記載の方法。
【請求項４０】
前記ＰＥＧを、５００から１０，０００の分子量の櫛形親水性ポリマーとの組み合わせで、ならびに５０：５０に等しい比ＰＥＧ：櫛形親水性ポリマーで用いることを特徴とする、請求項３９に記載の方法。
【請求項４１】
前記ＰＥＧを、１，０００から８，０００ｇ／ｍｏｌｅの分子量の櫛形親水性ポリマーとの組み合わせで、ならびに５０：５０に等しい比ＰＥＧ：櫛形親水性ポリマーで用いることを特徴とする、請求項４０に記載の方法。
【請求項４２】
前記ＴＩＰＡを、櫛形親水性ポリマーとの組み合わせで、２０：８０に等しい比ＴＩＰＡ：櫛形親水性ポリマーで用いることを特徴とする、請求項３９から４１のいずれか一項に記載の方法。
【請求項４３】
前記炭水化物がスクロース、ソルビトールもしくはこれらの混合物であることを特徴とする、請求項３６から４２のいずれか一項に記載の方法。
【請求項４４】
段階ｃ）において、前記磨砕装置の材料が、前記磨砕装置内の前記材料の重量に対して炭酸カルシウムを少なくとも８０重量％含有することを特徴とする、請求項１から４３のいずれか一項に記載の方法。
【請求項４５】
段階ｃ）において、前記磨砕装置の材料が、前記磨砕装置内の前記材料の重量に対して炭酸カルシウムを少なくとも９０重量％含有することを特徴とする、請求項４４に記載の方法。
【請求項４６】
炭酸カルシウムが石灰石、大理石、白亜、苦灰石もしくはこれらの混合物であることを特徴とする、請求項１から４５のいずれか一項に記載の方法。
【請求項４７】
段階ｃ）において、前記磨砕装置内の材料の非炭酸カルシウム部分が粘土、非粘土状ケイ酸塩もしくはこれらの混合物からなることを特徴とする、請求項１から４６のいずれか一項に記載の方法。
【請求項４８】
前記粘土がベントナイト、カオリン、長石、焼成粘土もしくはこれらの混合物であることを特徴とする、請求項４７に記載の方法。
【請求項４９】
前記非粘土状ケイ酸塩がタルク、雲母もしくはこれらの混合物であることを特徴とする、請求項４７もしくは４８に記載の方法。
【請求項５０】
段階ｃ）において、前記磨砕装置内の液体含有率が、前記磨砕装置内の磨砕用の材料の総乾燥重量に対して１０重量％未満であることを特徴とする、請求項１から４９のいずれか一項に記載の方法。
【請求項５１】
段階ｃ）において、前記磨砕装置内の液体含有率が、前記磨砕装置内の磨砕用の材料の総乾燥重量に対して５重量％未満であることを特徴とする、請求項５０に記載の方法。
【請求項５２】
段階ｃ）において、前記磨砕装置内の前記液体が水を少なくとも６０重量％含有することを特徴とする、請求項１から５１のいずれか一項に記載の方法。
【請求項５３】
段階ｃ）において、前記磨砕装置内の前記液体が水を少なくとも７０重量％含有することを特徴とする、請求項５２に記載の方法。
【請求項５４】
段階ｃ）を、研磨ホイールを含む少なくとも１つのホイール研磨機および／もしくは研磨ボールを含む少なくとも１つのボールミルおよび／もしくは少なくとも１つのスピンドル研磨機において行うことを特徴とする、請求項１から５３のいずれか一項に記載の方法。
【請求項５５】
磨砕装置の周辺速度が５から６０ｍ／ｓであることを特徴とする、請求項１から５４のいずれか一項に記載の方法。
【請求項５６】
磨砕装置の周辺速度が２０から４０ｍ／ｓであることを特徴とする、請求項５５に記載の方法。
【請求項５７】
段階ｃ）を、研磨ボールを含む少なくとも１つのボールミルにおいて行うことを特徴とする、請求項１から５６のいずれか一項に記載の方法。
【請求項５８】
ボールミルが、５１０から６００のＢｒｉｎｅｌｌ硬度を有する研磨ボールを含むことと特徴とする、請求項５７に記載の方法。
【請求項５９】
研磨ボールが鉄、モリブデンもしくはクロムとの鉄系合金、磁器および／またはケイ酸塩で製造されることを特徴とする、請求項５７もしくは５８に記載の方法。
【請求項６０】
研磨ボールが５から５０ｍｍのｄ５０（平均径）を有することを特徴とする、請求項５７から５９のいずれか一項に記載の方法。
【請求項６１】
研磨ボールが１５から２５ｍｍのｄ５０（平均径）を有することを特徴とする、請求項６０に記載の方法。
【請求項６２】
研磨ボールが１／３から３／１のアスペクト比を有することを特徴とする、請求項５７から６１のいずれか一項に記載の方法。
【請求項６３】
研磨ボールが二峰直径分布を有することを特徴とする、請求項５７から６２のいずれか一項に記載の方法。
【請求項６４】
研磨ボールが、１．８：１から３．６：１のボールミル内に収容される磨砕用の材料に対する体積比で存在する、請求項５７から６３のいずれか一項に記載の方法。
【請求項６５】
研磨ボールが、２．５：１のボールミル内に収容される磨砕用の材料に対する体積比で存在する、請求項６４に記載の方法。
【請求項６６】
段階ｄ）として、段階ｃ）に従って乾式磨砕された材料を少なくとも１つの分別装置で分別する段階を行うことを特徴とする、請求項１から６５のいずれか一項に記載の方法。
【請求項６７】
段階ｅ）として、段階ｃ）および／もしくはｄ）から得られる乾式磨砕材料のすべてもしくは一部に対して段階ｃ）および／もしくはｄ）を反復する段階を行うことを特徴とする、請求項６６に記載の方法。
【請求項６８】
少なくとも２つの分別段階を任意の次の段階ｃ）に先立って行ない、これら２つの段階の一方もしくは他方は連続して、もしくは平行して、行うことができることを特徴とする、請求項６６または６７に記載の方法。
【請求項６９】
分別をサイクロン型および／もしくはローター型分別機において行うことを特徴とする、請求項６６から６８のいずれか一項に記載の方法。
【請求項７０】
分別装置が上昇搬送ガス流を有することを特徴とする、請求項６６から６９のいずれか一項に記載の方法。
【請求項７１】
分別装置の搬送ガスの上昇流が空気であることを特徴とする、請求項７０に記載の方法。
【請求項７２】
分別装置の搬送ガスの上昇流が３から１５ｍ／ｓの速度を有することを特徴とする、請求項７０または７１に記載の方法。
【請求項７３】
分別装置の搬送ガスの上昇流が８から１２ｍ／ｓの速度を有することを特徴とする、請求項７２に記載の方法。
【請求項７４】
分別段階ｄ）から得られる材料の一部をさらなる磨砕のために段階ｃ）に戻して再循環させることを特徴とする、請求項６６から７３のいずれか一項に記載の方法。
【請求項７５】
段階ｄ）から得られる回収された材料が０．７から１５０ミクロンのｄ５０（平均径）を有することを特徴とする、請求項６６から７４のいずれか一項に記載の方法。
【請求項７６】
段階ｄ）から得られる回収された材料が１から４５ミクロンのｄ５０（平均径）を有することを特徴とする、請求項７５に記載の方法。
【請求項７７】
段階ｄ）から得られる回収された材料の量に等しい粉砕材料の新たな量を段階ｃ）に添加することを特徴とする、請求項７５または７６に記載の方法。
【請求項７８】
請求項１から７７のいずれか一項に記載の方法によって得られることを特徴とする製造物。
【請求項７９】
湿式磨砕法における請求項７８に記載の製造物の使用であって、０．４から１．０ミクロンのｄ５０（平均径）を有する磨砕製造物を得るため、前記湿式磨砕を必要に応じ分散剤の存在下で行うことができる、使用。
【請求項８０】
０．６から０．９ミクロンのｄ５０（平均径）を有する磨砕製造物を得るための、請求項７９に記載の使用。
【発明の詳細な説明】
【技術分野】
【０００１】
本発明の第１の目的は、少なくとも１種類の炭酸カルシウムを含む、１種類以上の無機材料の乾式磨砕方法であって、
ａ）粉砕された材料が１０ｃｍ未満のｄ９５で得られるまで、少なくとも１つの粉砕装置において無機材料を粉砕する段階；
ｂ）必要に応じ、段階ａ）に従って粉砕された材料のすべてもしくは一部を改善する段階；
ｃ）段階ａ）および／もしくはｂ）に従って粉砕された材料を少なくとも１つの磨砕装置において、
（ｉ）少なくとも１つの不飽和エチレンモノマーにグラフト化された少なくとも１つのポリアルキレンオキシド官能基を含有する、少なくとも１種類の櫛形親水性ポリマーの存在下で、
（ｉｉ）前記磨砕装置内の液体の量が前記粉砕装置において粉砕される前記材料の１５乾燥重量％未満であるような様式で；
乾式磨砕（ｄｒｙ  ｇｒｉｎｄｉｎｇ）する段階；
ｄ）必要に応じ、段階ｃ）に従って乾式磨砕された材料を少なくとも１つの分別装置で分別する段階；
ｅ）必要に応じ、段階ｃ）および／もしくはｄ）から得られる乾式磨砕材料のすべてもしくは一部に対して段階ｃ）および／もしくはｄ）を反復する段階；
を含むことを特徴とし、
並びに段階ｃ）および／もしくはｄ）および／もしくはｅ）に続いて回収される材料が０．５から５００ミクロンのｄ５０（平均径）を有することを特徴とする、
方法である。
【０００２】
本発明の別の目的は、本発明による方法の段階ｃ）および／もしくはｄ）および／もしくはｅ）から得られる製造物である。
【０００３】
本発明の別の目的は、湿式法を用いる磨砕方法における本発明による方法の段階ｃ）および／もしくはｄ）および／もしくはｅ）から得られる製造物の使用であって、０．４から１．０ミクロンのｄ５０（平均径）を有する磨砕製造物を得るため、好ましくは０．６から０．９ミクロンのｄ５０（平均径）を有する磨砕製造物を得るため、前記湿式磨砕を場合による分散剤の存在下で行うことができる使用である。
【背景技術】
【０００４】
本出願の全体において、「親水性」ポリマーという用語は弱い攪拌の力を受ける水大量中の水溶性もしくは乳化ポリマーを示す。
【０００５】
本出願の全体において、「櫛形」ポリマーという表現は少なくとも３つの巨大分子側方セグメントがグラフト化する直鎖基本主鎖から本質的になるポリマーを示し、巨大分子という用語は５００ｇ／ｍｏｌｅを上回る重量平均分子量（Ｍｗ）の分子、とりわけ、少なくとも１つの側方セグメントが不飽和エチレンモノマーにグラフト化したポリアルカリンオキシド（ｐｏｌｙａｌｋａｌｉｎｅ  ｏｘｉｄｅ）官能基からなるものを示す。この、もしくはこれらの「櫛形」ポリマーはホモポリマーおよび／もしくはコポリマーおよび／もしくはより高次のポリマーであり得る。
【０００６】
前記側方セグメントは、巨大分子モノマー、即ち、５００ｇ／ｍｏｌｅを上回る分子量のモノマーの、前記モノマーの末端位の１つに位置する不飽和エチレン官能基による、必要に応じ、重合によってポリマーに導入される。
【０００７】
本発明に関しては、すべての分子量（Ｍｗ）は、以下で説明される方法に従って立体排除クロマトグラフィー（Ｓｔｅａｒｉｃ  Ｅｘｃｌｕｓｉｏｎ  Ｃｈｒｏｍａｔｏｇｒａｐｈｙ）（ＣＥＳ）によって決定される、重量平均分子量である。
【０００８】
ポリマー溶液１ｍｌをカプセルに入れた後、周囲温度でベーンポンプ真空において蒸発させる。溶質をＣＥＳの溶離液１ｍｌによって回収した後、この全体をＣＥＳ機器に注入する。ＣＥＳ溶離液はＮａＨＣＯ３水溶液：０．０５ｍｏｌｅ／ｌ、ＮａＮＯ３：０．１ｍｏｌｅ／Ｌ、トリエチルアミン０．０２ｍｏｌｅ／Ｌ、ＮａＮ３０．０３質量％である。ＣＥＳチェーンは、この流速が０．５ｍｌ／分に調節されるアイソクラチックポンプ（Ｗａｔｅｒｓ（商標）５１５）、「Ｇｕａｒｄ  Ｃｏｌｕｍｎ  Ｕｌｔｒａｈｙｄｒｏｇｅｌ  Ｗａｔｅｒｓ（商標）」型のプレカラムを含む釜、「Ｕｌｔｒａｈｙｄｒｏｇｅｌ  Ｗａｔｅｒｓ（商標）」型の内径７．８ｎｍおよび長さ３０ｃｍの寸法の直線カラム並びにＲＩ  Ｗａｔｅｒｓ（商標）４１０型の屈折計検出器を含む。釜は６０℃の温度に加熱し、屈折計は５０℃に加熱する。クロマトグラムの検出および処理アプリケーションは、「Ｌ．Ｍ．Ｏ．Ｐ．Ｓ．ＣＮＲＳ，Ｃｈｅｍｉｎ  ｄｕ  Ｃａｎａｌ，Ｖｅｒｎａｉｓｏｎ，６９２７７」によって供給されるＳＥＣｅｎｔｉａｌアプリケーションである。
【０００９】
本発明による櫛形親水性ポリマーの場合、ＣＥＳはＰｏｌｙｍｅｒ  Ｓｔａｎｄａｒｄｓ  Ｓｅｒｖｉｃｅ（商標）によって供給される５つのナトリウムポリ（アクリレート）標準の系列によって較正する。研磨剤ＥＧ、ＰＥＧおよびＭＰＧの場合、ＣＥＳは、以下の名称を有する、ドイツ、ＭａｙｅｎｃｅのＰｏｌｙｍｅｒ  Ｓｔａｎｄａｒｄｓ  Ｓｅｒｖｉｃｅ  ＧｍｂＨ社から入手可能な標準ＤＩＮポリエチレングリコールの系列によって較正する。ＰＳＳ−ｄｐｅｇ４００、ＰＳＳ−ｄｐｅｇ６００、ＰＳＳ−ｄｐｅｇ１ｋ、ＰＳＳ−ｄｐｅｇ１．５ｋ、ＰＳＳ−ｄｐｅｇ２ｋ、ＰＳＳ−ｄｐｅｇ３ｋ、ＰＳＳ−ｄｐｅｇ４ｋ、ＰＳＳ−ｄｐｅｇ６ｋおよびＰＳＳ−ｄｐｅｇ１０ｋ。
【００１０】
最後に、本出願の全体において、「ｄｘ」の値は、１００ミクロン未満の粒子サイズについてはＭａｌｖｅｒｎ（商標）Ｍａｓｔｅｒｓｉｚｅｒ（商標）Ｓ粒度計バージョン２．８でなされ、１００ミクロンを上回る粒子サイズについてはふるい掛けでなされる測定からの決定で、粒子のＸ重量％がこの値を下回る直径を有する値である。
【００１１】
無機材料磨砕段階の最中に導入される添加物は、磨砕方法を容易にし、粒子サイズを減少させる方法を補助し、および磨砕方法の受容量および効率を高めるのに用いられる。このような添加物は研磨助剤（ｇｒｉｎｄｉｎｇ  ａｉｄ  ａｇｅｎｔ）として公知である。
【００１２】
磨砕のための無機材料の乾燥重量に対して１５重量％を上回る液体含有率を用い、この液体が常習的に主に水からなる湿潤環境において無機材料の磨砕に用いることができる研磨助剤とは異なり、乾燥媒体中でのこのような材料の磨砕に用いられる研磨助剤は湿潤媒体中で用いることができる研磨剤とは異なる表面吸収および脱着エネルギーを受ける。加えて、およびさらなる相異のうちでも、これらの乾燥研磨剤は、湿潤媒体研磨剤が一般に用いられる親水性環境とは反対に、必要に応じ疎水性環境、例えば空気中で用いることが特に意図される。
【００１３】
乾式磨砕は、一般に、研磨機において達成され、磨砕のための粒子に相互衝突が施される自生磨砕操作または１以上の他の材料、例えば研磨ボール、磨砕バーもしくは磨砕スピンドルとのさらなる衝突から生じる。このような磨砕は、例えばボールミル、振動研磨機もしくはホイール研磨機において行うことができる。磨砕の種類に依存して、前記磨砕は静止もしくは回転磨砕チャンバー内で行うことができる。乾燥研磨剤は供給物に、および／もしくは磨砕チャンバー内に、および／もしくは磨砕方法の過程で添加することができる。
【００１４】
乾燥研磨剤および磨砕方法の最中のこれらの役割に関する一般的な議論は、「Ｂｅｉｔｒａｇ  ｚｕｒ  Ａｕｆｋｌａｒｕｎｇ  ｄｅｒ  Ｗｉｒｋｕｎｇｓｗｅｉｓｅ  ｖｏｎ  Ｍａｈｌｈｉｌｆｓｍｉｔｔｅｌｎ」ｂｙ  Ｋ．Ｇｒａｉｃｈｅｎ  ｅｔ  ａｌ．ｐｕｂｌｉｓｈｅｄ  ｉｎ「Ｆｒｅｉｂｅｒｇｅｒ  Ｆｏｒｓｃｈｕｎｇｓｈｅｆｔｅ」ＶＥＢ  Ｄｅｕｔｓｃｈｅｒ  Ｖｅｒｌａｇ  ｆｕｒ  Ｇｒｕｎｄｓｔｏｆｆｉｎｄｕｓｔｒｉｅ，Ｌｅｉｐｚｉｇ，Ｇｅｒｍａｎｙ（１９７５）に見出すことができる。炭酸カルシウムの乾式磨砕に関する他の一般論文が存在する。「Ｃａｌｃｉｕｍ  Ｃａｒｂｏｎａｔｅ」ｂｙ  Ｆ．Ｗ．Ｔｅｇｅｔｈｏｆｆ（Ｂｉｒｋｈａｕｓｅｒ  Ｖｅｒｌａｇ，２００１）。
【００１５】
一般的に述べると、乾燥研磨剤は以下の３つの範疇のうちの１つに分類することができる。
【００１６】
炭酸カルシウムを含む無機材料の乾燥研磨助剤の第１群は、伝統的に、弱ブレンステッド酸、例えばギ酸、酢酸、乳酸、ｌｉｇｎｉｔｉｃ  ａｃｉｄ、アジピン酸もしくは乳酸、または脂肪酸、特にパルミチン酸およびステアリン酸、並びにスルホン酸リグニン（ｓｕｌｐｈｏｎｉｃ  ｌｉｇｎｉｎｅ）、または弱ブレンステッド酸の塩、例えばナトリウム塩、特にスルホン酸リグニンナトリウムもしくは酢酸ナトリウムからなる。
【００１７】
この脈絡において、文献ＦＲ  ２  ８６３  ９１４は、磨砕材料の引き続く再凝集もしくは磨砕の最中の粉塵の形成の防止の観点で、無機材料の乾式磨砕の最中のアジピン酸の使用を記載する。しかしながら、このような酸は高い電気抵抗を必要とする製品、例えば特にポリエチレンもしくはＰＶＣから形成される、フレキシブルポリマーケーブルにおける磨砕材料の使用を制限する。このような添加物は磨砕の効率を特定の方式で高めるのにも用いられる。
【００１８】
この目的のため、文書ＦＲ  ２  ２０３  ６７０は脂肪族エステル、例えば脂肪族アセテートの形態にある乾式磨砕用の分散剤を記載するが、この分散剤はこれらが磨砕された製造物の適用の最中に容易に揮発するという不利な点を有している。
【００１９】
セメント産業において通常用いられるスルホン酸リグニンの塩は、この薬剤によって乾式磨砕されている材料で積載されるポリマーの抵抗性を低下させるという、フレキシブルケーブルの分野において望ましくない結果である不利な点を有する。
【００２０】
最後に、文書ＷＯ  ９８／２１１５８は、磨砕された製造物の流動性、磨砕の効率および本発明に従って乾式磨砕された製造物が用いられる最終製造物のレオロジー特性を改善する観点で、アンモニウムポリアクリレートを乾燥研磨助剤として用いることによる、焼成されたカオリンの乾式磨砕方法を記載する。
【００２１】
乾燥研磨助剤の第２群は弱ブレンステッド塩基によって構成される；この群には、特にアミンが含まれる。
【００２２】
前出の２つの群を例示すると、当業者には文書ＥＰ  ０  ５１０  ８９０が公知であり、この文書は固体粒子材料、より具体的には炭酸塩系材料であり得、特に乾燥状態にある、無機材料を磨砕するための装置を記載し、研磨補助添加物を無機材料全体に均一に分布させることを目的とする、このような材料の磨耗による磨砕方法をも記載する。処理剤は脂肪酸、および特にステアリン酸であり得、これは少なくとも１つのアルキル基を有するアミンもしくは四級アンモニウムまたは置換シランによって例示される。逆に、四級アンモニウムの大部分はＰＶＣに影響を及ぼすことが知られており、特にこの熱安定性を低下させることに注意すべきである。
【００２３】
加えて、このような添加物は、乾式磨砕方法の最中もしくはこの後に、磨砕材料の凝集の形成を最小限に止めるこれらの能力について周知である。
【００２４】
文書ＧＢ  ２  １７９  ２６８は、炭酸塩を含んでいてもよく、特に乾燥状態にある材料の磨砕方法を記載する。この方法の最中に導入される添加物には、凝集の形成を最小限に止める観点で、短鎖および／もしくは疎水性添加物、特に脂肪酸、例えばステアリン酸（これは例示もされる。）および脂肪酸塩、例えば自然状態でカチオン性である表面活性剤、例えばアミン、および具体的にはジアミン（アルキルプロピレンジアミンが例示される。）およびシランが含まれる。アルキルおよびエトキシル化アルキルフェニル、特にオクチルフェノキシポリエトキシエチルベンジルエーテルも記載される。ホスフェートエステル、無水マレイン酸およびジ−イソブチレンのコポリマーの金属一もしくは二アルカリ塩も挙げられている。最後に、スルホスクシネートもこの文書による方法において用いることができるものとして記載される。
【００２５】
前述の乾燥研磨助剤の２つの群に関しては、文書ＦＲ  ２  ８６３  ９１４がステアリン酸に関する顕著な不利益を明らかにする。これでは２５μｍ未満の直径の磨砕粒子を得ることができない。加えて、このような脂肪酸には粒子の表面張力に対する実質的な影響があり、これが粒子を疎水性にすることは当業者に公知である。
【００２６】
アミンおよびアミン塩に関しては、これらが、乾式磨砕材料が見出される最終製品の電気抵抗を改変するという事実に加えて、このような乾燥研磨助剤がこれらを用いることができる最終用途において、および特にポリエステルの製造の最中に用いられるコバルト系化合物に対して、キレート剤として挙動することがあり、前記ポリエステルの抵抗性の制御を困難にすることが注目されている。加えて、一級および二級アミンの場合、窒素含有アミンの形成を観察することができる。
【００２７】
ルイス塩基が乾燥研磨助剤の第３群を構成し、および特にアルコールが含有される。このようなアルコールは、特にエチレングリコール、ジエチレングリコール、トリエチレングリコール、プロピレングリコールおよびジプロピレングリコールである。例えば文書ＷＯ  ２００２／０８１  ５７３およびＵＳ  ２００３／０１９  ３９９は、これらの文書の各々における表１において、乾燥研磨助剤としてのジエチレングリコールの使用を記載する。
【００２８】
文書ＷＯ  ２００５／０７１  ００３は、各々段階が異なる処理を実施する２つの別々の連続的な処理段階によって付加される層で少なくとも部分的に覆われる、炭酸カルシウムコアを記載する。この発明の目的は、改善された分散性を有し、凝集の傾向が減少した炭酸カルシウム粒子を供給することである。この発明は、一般法において、多価アルコール、即ち、エチレングリコールを参照し、これは第１および／もしくは第２処理剤を構成する。
【００２９】
これらの添加物の特定のものは、最終用途における磨砕材料の相溶性を改善する観点で添加される。
【００３０】
この目的に達するのに、当業者には文書ＷＯ  ２００５／０２６  ２５２が公知であり、これは、他の代替物のうちでも炭酸カルシウムであり得る、特定のロード（ｌｏａｄ）を含む表面修飾ロードを記載し、このロードの表面は多数のヒドロキシル基で修飾される。このようなロードはポリマー樹脂と相溶性に、およびポリマー樹脂中で分散性にすることができる。前記ロードが天然炭酸カルシウムである場合、この文書は、前記天然炭酸カルシウムが吸湿性もしくは親水性化学種が存在しない状態での乾式磨砕によって優先的に修飾されることを示す。乾燥研磨助剤はトリエタノールアミン、ポリプロピレングリコールもしくはエチレングリコールであり得る。
【００３１】
実際には、モノもしくは多グリコール型の、一般に３００ｇ／ｍｏｌｅ未満の分子量の研磨助剤が産業界で頻繁に用いられ、これらの低コストを含めて、多くの利点を有する。
【００３２】
しかしながら、研磨助剤のこれらの種類の対象に関しては、このような薬剤によって磨砕された製造物が揮発性有機化合物（ＶＯＣ）を比較的大量に有し、従って、環境汚染に関する義務を満たさないことが言及されている。
【先行技術文献】
【特許文献】
【００３３】
【特許文献１】仏国特許出願公開第２  ８６３  ９１４号明細書
【特許文献２】仏国特許出願公開第２  ２０３  ６７０号明細書
【特許文献３】国際公開第９８／２１１５８号
【特許文献４】欧州特許出願公開第０  ５１０  ８９０号明細書
【特許文献５】英国特許出願公開第２  １７９  ２６８号明細書
【特許文献６】国際公開第２００２／０８１  ５７３号
【特許文献７】米国特許出願公開第２００３／０１９  ３９９号明細書
【特許文献８】国際公開第２００５／０７１  ００３号
【特許文献９】国際公開第２００５／０２６  ２５２号
【非特許文献】
【００３４】
【非特許文献１】「Ｂｅｉｔｒａｇ  ｚｕｒ  Ａｕｆｋｌａｒｕｎｇ  ｄｅｒ  Ｗｉｒｋｕｎｇｓｗｅｉｓｅ  ｖｏｎ  Ｍａｈｌｈｉｌｆｓｍｉｔｔｅｌｎ」ｂｙ  Ｋ．Ｇｒａｉｃｈｅｎ  ｅｔ  ａｌ．ｐｕｂｌｉｓｈｅｄ  ｉｎ「Ｆｒｅｉｂｅｒｇｅｒ  Ｆｏｒｓｃｈｕｎｇｓｈｅｆｔｅ」ＶＥＢ  Ｄｅｕｔｓｃｈｅｒ  Ｖｅｒｌａｇ  ｆｕｒ  Ｇｒｕｎｄｓｔｏｆｆｉｎｄｕｓｔｒｉｅ，Ｌｅｉｐｚｉｇ，Ｇｅｒｍａｎｙ（１９７５）
【非特許文献２】「Ｃａｌｃｉｕｍ  Ｃａｒｂｏｎａｔｅ」ｂｙ  Ｆ．Ｗ．Ｔｅｇｅｔｈｏｆｆ（Ｂｉｒｋｈａｕｓｅｒ  Ｖｅｒｌａｇ，２００１）
【発明の概要】
【発明が解決しようとする課題】
【００３５】
従って、当業者は以下の問題と向き合わなければならない。即ち、各々が少なくとも１種類の炭酸カルシウムを含む１種類以上の無機材料の粒子のサイズを、揮発性有機化合物（ＶＯＣ）を磨砕製造物中に大量に導入することなしに、特に０．５から５００ミクロンのｄ５０（平均径）を有する磨砕材料を得るため、このような粒子のほとんどの適用分野において求められる平均径を有する粒子を得ることを可能にする乾式磨砕によって減少させることである。
【００３６】
加えて、この解決法は磨砕材料の特性もしくは前記磨砕材料を含有する最終製品の特性を実質的に変化させ得る研磨助剤を大量に用いてはならない。
【課題を解決するための手段】
【００３７】
これらの問題の解答において、出願人は、驚くべきことに、上述のすべての問題を解決する方法を開発している。
【００３８】
これは、少なくとも１種類の炭酸カルシウムを含む、１種類以上の無機材料の乾式磨砕方法であって、
ａ）粉砕された材料が１０ｃｍ未満のｄ９５で得られるまで、少なくとも１つの粉砕装置において無機材料を粉砕する段階；
ｂ）必要に応じ、段階ａ）に従って粉砕された材料のすべてもしくは一部を改善する段階；
ｃ）段階ａ）および／もしくはｂ）に従って粉砕された材料を少なくとも１つの磨砕装置において、
（ｉ）少なくとも１つの不飽和エチレンモノマーにグラフト化された少なくとも１つのポリアルキレンオキシド官能基を含有する、少なくとも１種類の櫛形親水性ポリマーの存在下で、
（ｉｉ）前記磨砕装置内の液体の量が前記粉砕装置において粉砕される前記材料の１５乾燥重量％未満であるような様式で；
乾式磨砕する段階；
ｄ）必要に応じ、段階ｃ）に従って乾式磨砕された材料を少なくとも１つの分別装置で分別する段階；
ｅ）必要に応じ、段階ｃ）および／もしくはｄ）から得られる乾式磨砕材料のすべてもしくは一部に対して段階ｃ）および／もしくはｄ）を反復する段階；
を含むことを特徴とし、
並びに段階ｃ）および／もしくはｄ）および／もしくはｅ）に続いて回収される材料が０．５から５００ミクロンのｄ５０（平均径）を有することを特徴とする、
方法である。
【００３９】
従って、出願人は、イソシアネートモノマーおよび非プロトン性モノマーの共重合、次いでモノアルキル化アミンもしくはグリコールポリアルキレンのエーテルによる官能化によって得られるポリマーの調製を教示する、文書ＥＰ  ０  ６１０  ５３４を引用することができる。このような薬剤は有機顔料の水性磨砕に特に有効である。
【００４０】
同様に、出願人は、文書ＷＯ  ００／０７７  ０５８がモノもしくはジカルボン酸の不飽和誘導体、不飽和ポリシロキサン化合物もしくは不飽和エステルの、櫛構造を有する不飽和誘導体に基づくポリマーを記載することを示す。これらのコポリマーは、特にセメント部門において、無機充填剤の水性懸濁液における分散剤として用いられる。
【００４１】
文書ＷＯ  ９１／０９０６７は、エチレン性モノマー塩基およびカルボン酸官能基、非イオン性エチレン性モノマー塩基およびカチオン性エチレン性モノマー塩基を有する水溶性両性剤を記載し、このカチオン性基はオキシアルキル化基によってエチレン鎖から分離され、少なくとも２つのアルキル基を坦持する。これらの薬剤は、制限されることなしに、顔料および／もしくは無機充填剤の水相における磨砕において用いられる。
【００４２】
文書ＷＯ  ０１／０９６  ００７も公知であり、この文書は、櫛構造を有する、グラフト化されたアルコキシもしくはヒドロキシ官能基を有するイオン性水溶性コポリマーを記載し、この役割は水性媒体中で顔料および／もしくは無機充填剤を分散させ、並びに／またはこれらの磨砕を補助することである。前記コポリマーは、高いものであり得る乾燥材料濃度を有し、いつまでも低くて安定なＢｒｏｏｋｆｉｅｌｄ（商標）粘度を有し、滴定によって決定されるイオン電荷が低い顔料表面を有するという特性を有する、前記精製材料の水性懸濁液を得ることを可能にする。従って、これは本発明が解決することを求めるものとは異なる技術的問題である。
【００４３】
出願人には文書ＷＯ  ２００４／０４１  ８８３も既知であり、この文書は、少なくとも１つの不飽和エチレンモノマーにグラフト化された櫛構造を有する少なくとも１つのアルコキシもしくはヒドロキシ官能基を有する、水溶性の、好ましくは弱イオン性および水溶性のコポリマーの、最終製品、例えば紙もしくはプラスチックのシートの明度を改善する薬剤としての使用を教示する。
【００４４】
この文献を読むことにより、前記コポリマーは、制限されるものではないが、水性媒体における磨砕のための方法であり得る方法において用いることができ（実施例１、２、６）、これが最終製品（実施例１、２、３、４、６および７における塗料もしくはコートされた紙のシート）に改善された光沢をもたらす分散液もしくは懸濁液を生じるものと思われる。前記コポリマーは直接添加剤として用いることもできるが、湿潤媒体において、紙コーティングの混合物の場合には、前記コーティングは後にコートされた紙のシートに改善された光沢をもたらす（実施例５）。従って、この文書によって解決される技術的問題は本出願の主題を形成するものとは非常に異なる。
【００４５】
最後に、出願人には文書ＷＯ  ２００４／０４４  ０２２も既知であり、この文書は、少なくとも１つの不飽和エチレンモノマーにグラフト化された櫛構造を有する少なくとも１つのアルコキシもしくはヒドロキシ官能基を有する水溶性コポリマーの、紙、テキスタイル、洗浄剤および塗料分野における光学的輝きの活性化を改善する薬剤としての使用を記載する。光学的紺化（ｏｐｔｉｃａｌ  ａｚｕｒｉｎｇ）の活性化は本出願の主題を形成するものから遠く隔たった特性であることに注意すべきである。
【００４６】
出願人は未公開特許出願ＦＲ  ０５  １１２７４も既知であり、この出願は、第１に、無機物質もしくは炭酸化物質が投入され、必要に応じ有機耐衝撃性改質剤を含有する、熱可塑性樹脂を製造する方法であって、前記樹脂に少なくとも１つのポリアルキレンオキシド官能基がグラフト化された少なくとも１つの不飽和エチレンモノマーを含む櫛ポリマーを導入することによる方法に関する。この特許出願は、本発明の複数の段階を含むことを特徴とする、少なくとも１種類の炭酸カルシウムを含む１種類以上の無機材料の乾式磨砕を参照してはいない。同様に、この特許出願の試験番号１６は、この特許出願によるポリマーをモノプロピレングリコールでの乾式磨砕の段階の後にのみ用いる。
【００４７】
最後に、出願人は未公開特許出願ＦＲ  ０６  ０９５３５も既知であり、この出願は、第１に、無機材料が添加された塩素化熱可塑性樹脂を製造する方法における、少なくとも１つのポリアルキレンオキシド官能基がグラフト化された少なくとも１つのアニオン性不飽和エチレンモノマーを有する櫛ポリマーの相溶剤としての使用に関する。この特許出願は、本発明の複数の段階を含むことを特徴とする、少なくとも１種類の炭酸カルシウムを含む１種類以上の無機材料の乾式磨砕を参照してはいない。
【００４８】
従って、これらの従来技術の文書のうちには、当業者が解決しなければならない以下の問題に関するものはない。即ち、各々が少なくとも１種類の炭酸カルシウムを含む１種類以上の無機材料の磨砕および分割を、揮発性有機化合物（ＶＯＣ）の過剰に多量を含む製造物を導くことなしに、乾式磨砕法によって達成することである。
【００４９】
より具体的には従来技術の文書のうちで、この問題の解決法を、当業者の他の要求、即ち、
特に従来技術の解決法と比較して、各々が少なくとも１種類の炭酸カルシウムを含む１種類以上の無機材料を磨砕するための（生成能力および必要とされる磨砕エネルギーの観点で）効率的な方法であって、このような磨砕材料の適用の多様な分野の大部分において求められる平均径（０．５から５００ミクロン）を導く方法を提供すること、
効率的な磨砕を達成するため、最終製造物の特性を変化させ得る研磨助剤を大量に用いることを回避すること、
ポリエスエルの製造中に錯化剤として挙動し、従って、反応の速度を制御が困難なものとする研磨助剤の使用を回避すること、
環境汚染に関する義務を満たすため、磨砕製造物中の揮発性有機化合物（ＶＯＣ）の量の減少につながる研磨助剤を供給すること、
との組み合わせで記載もしくは教示するものはない。
【００５０】
この後者の要求に関しては、１０−２ｍｍＨｇのオーダーの低い蒸気圧および２５０℃以上のオーダーの沸点でさえ、従来技術において乾燥研磨助剤として用いられるグリコールの大部分は、４５℃のオーダーの低温で約１６時間の期間の間に、完全に蒸発することが可能であることに注意すべきである。
【００５１】
共沸混合物は環境汚染の高い危険性を有するため、磨砕製造物を見出すことができる媒体である水溶液および／もしくはアルコールおよび／もしくは有機溶媒との組み合わせで共沸混合物の形成につながることのない研磨助剤を供給することが特に重要である。
【００５２】
出願人は、出願人が未公開特許出願ＦＲ  ０６  ０４６９０を既知であることを示すことを熱望しており、この出願は本発明によって解決される問題に類似する問題を網羅する。未公開特許出願ＦＲ  ０６  ０４６９０の解決法は、炭酸化物（ｃａｒｂｏｎａｔｅｄ  ｏｒｅ）を含有する材料を乾式磨砕するための方法であって、制限されるものではないが、この材料を少なくとも１種類のポリアルキレングリコールポリマーの存在下で乾式磨砕する段階を含み、前記ポリマーの主鎖を形成するモノマー単位の少なくとも９０％がエチレンオキシド、プロピレンオキシドもしくはこれらの組み合わせからなり、この分子量が少なくとも４００ｇ／ｍｏｌｅに等しいことを特徴とする方法に関する。この特許出願は櫛形疎水性ポリマーの乾燥研磨助剤としての使用を参照してはいない。
【発明を実施するための形態】
【００５３】
前述のように、本発明の第１の目的は、少なくとも１種類の炭酸カルシウムを含む、１種類以上の無機材料の乾式磨砕方法であって、
ａ）粉砕された材料が１０ｃｍ未満のｄ９５で得られるまで、少なくとも１つの粉砕装置において無機材料を粉砕する段階；
ｂ）必要に応じ、段階ａ）に従って粉砕された材料のすべてもしくは一部を改善する段階；
ｃ）段階ａ）および／もしくはｂ）に従って粉砕された材料を少なくとも１つの磨砕装置において、
（ｉ）少なくとも１つの不飽和エチレンモノマーにグラフト化された少なくとも１つのポリアルキレンオキシド官能基を含有する、少なくとも１種類の櫛形親水性ポリマーの存在下で、
（ｉｉ）前記磨砕装置内の液体の量が前記粉砕装置において粉砕される前記材料の１５乾燥重量％未満であるような様式で；
乾式磨砕する段階；
ｄ）必要に応じ、段階ｃ）に従って乾式磨砕された材料を少なくとも１つの分別装置で分別する段階；
ｅ）必要に応じ、段階ｃ）および／もしくはｄ）から得られる乾式磨砕材料のすべてもしくは一部に対して段階ｃ）および／もしくはｄ）を反復する段階；
を含むことを特徴とし、
並びに段階ｃ）および／もしくはｄ）および／もしくはｅ）に続いて回収される材料が０．５から５００ミクロンのｄ５０（平均径）を有することを特徴とする、
方法からなる。
【００５４】
本発明に関しては、前記粉砕段階ａ）は少なくとも１つの不飽和エチレンモノマーにグラフト化された少なくとも１つのポリアルキレンオキシド官能基を含有する櫛形親水性ポリマーは用いない。
【００５５】
粉砕段階、例えば本発明の段階ａ）において実施されるものは、磨砕段階、例えば本発明の段階ｃ）において実施されるものと、粉砕が本質的に粗い組み合わせであって、一般に、１センチメートルもしくは１ミリメートルのオーダーの平均径で得られる断片につながり、これに対して磨砕は、０．５から５００ミクロンの平均径の、破砕製造物よりも実質的に細かい製造物につながる細分化操作からなる点で区別される。
【００５６】
本発明による方法は、段階ａ）の粉砕装置の少なくとも１つがハンマーミルおよび／もしくは自生粉砕装置であることをも特徴とする。
【００５７】
段階ａ）において、本発明による方法は、前記粉砕装置内の液体の量が前記粉砕装置内の前記無機材料の１５乾燥重量％未満、および好ましくは１０乾燥重量％未満であることをも特徴とする。
【００５８】
本発明による方法の段階ａ）は、前記無機材料を破砕された材料が３０ｍｍ未満、および好ましくは５ｍｍ未満のｄ９５で得られるまで粉砕することをも特徴とする。
【００５９】
一実施形態において、本発明による方法は、段階ｂ）を行うこと、即ち、段階ａ）に従って粉砕された材料のすべてもしくは一部を改善することを特徴とする。段階ａ）に従って粉砕された材料のすべてもしくは一部を精製する段階であるこの改善段階は、特に浮遊および／もしくは磁気分離および／もしくはふるい分け段階および／もしくは化学的処理、例えば酸化的もしくは還元的漂白処理の段階によって行うことができる。
【００６０】
本発明による方法の段階ｃ）に関しては、本発明に従って用いられるポリマーは、既知触媒系および移動剤の存在下での溶液、直接もしくは逆エマルジョン、懸濁液または適切な溶媒中での沈殿におけるラジカル重合法により、または、制御されたラジカル重合法、例えば可逆的付加開裂移動（Ｒｅｖｅｒｓｉｂｌｅ  Ａｄｄｉｔｉｏｎ  Ｆｒａｇｍｅｎｔａｔｉｏｎ  Ｔｒａｎｓｆｅｒ）（ＲＡＦＴ）という名称の方法、原子移動ラジカル重合（Ａｔｏｍ  Ｔｒａｎｓｆｅｒ  Ｒａｄｉｃａｌ  Ｐｏｌｙｍｅｒｉｚａｔｉｏｎ）（ＡＴＲＰ）という名称の方法、ニトロキシド媒介重合（Ｎｉｔｒｏｘｉｄｅ  Ｍｅｄｉａｔｅｄ  Ｐｏｌｙｍｅｒｉｚａｔｉｏｎ）（ＮＭＰ）という名称の方法もしくは、コバロキシム媒介フリーラジカル重合（Ｃｏｂａｌｏｘｉｍｅ  Ｍｅｄｉａｔｅｄ  Ｆｒｅｅ  Ｒａｄｉｃａｌ  Ｐｏｌｙｍｅｒｉｚａｔｉｏｎ）という名称の方法によって得られる。
【００６１】
この、もしくはこれらのポリマーは、必要に応じ、重合の最中に存在するすべての溶媒を除去するため、蒸留することができる。
【００６２】
本発明による方法は、段階ｃ）において、即ち、乾式磨砕段階において、櫛形親水性ポリマーのうちにあり、少なくとも１つのポリアルキレンオキシド官能基がグラフト化される不飽和エチレンモノマーが、各々、５００から２０，０００ｇ／ｍｏｌｅの重量平均分子量（Ｍｗ）を有することをも特徴とする。
【００６３】
本発明による方法の一実施形態において、段階ｃ）において用いられる不飽和エチレンモノマーは非イオン性および／もしくはアニオン性である。
【００６４】
本発明による方法は、段階ｃ）において、１つのポリアルキレンオキシド官能基のみが前記不飽和エチレンモノマーにグラフト化されることをも特徴とする。
【００６５】
本発明による方法の別の実施形態においては、段階ｃ）において、少なくとも１つのポリアルキレンオキシド官能基がグラフト化される不飽和エチレンモノマーの少なくとも１つが式（Ｉ）、
【００６６】
【化１】
0005462635.tif 000002
のモノマーであり、式中、
ｍおよびｐは１２５以下のアルキレンオキシド単位の数を表し、
ｎは１２５以下のエチレンオキシド基の数を表し、
ｑは、少なくとも１に等しく、１２≦（ｍ＋ｎ＋ｐ）ｑ≦４５０であるような、および好ましくは２５≦（ｍ＋ｎ＋ｐ）ｑ≦１４０であるような整数を表し、
Ｒ１は水素またはメチルもしくはエチル基を表し、
Ｒ２は水素またはメチルもしくはエチル基を表し、
Ｒは、不飽和重合性官能基を含有し、好ましくはビニル体の群またはアクリル酸、メタクリル酸、マレイン酸、イタコン酸、クロトン酸もしくはビニルフタル酸エステルの群または不飽和ウレタンの群、例えばアクリルウレタン、メタクリルウレタン、α−α’ジメチル−イソプロペニル−ベンジルウレタン、アリルウレタンまたは、置換されていようといまいと、アリルもしくはビニルエステルの群または、エチレン性不飽和アミドもしくはイミドの群に属する基を表し、
Ｒ’は、水素または１から２２個、および好ましくは８から１８個の炭素原子を有する炭化水素化基またはイオン性もしくはイオン化可能な基、例えばホスフェート、ホスホネート、スルフェート、スルホネート、カルボン酸または、一級、二級もしくは三級アミンまたは、これらの混合物を表す。
【００６７】
本発明による方法は、段階ｃ）において、少なくとも１つのポリアルキレンオキシド官能基がグラフト化される前記不飽和エチレンモノマーの少なくとも３つが式（Ｉ）、
【００６８】
【化２】
0005462635.tif 000003
のモノマーであることをも特徴とし、式中、
ｍおよびｐは１２５以下のアルキレンオキシド単位の数を表し、
ｎは１２５以下のエチレンオキシド基の数を表し、
ｑは、少なくとも１に等しく、１２≦（ｍ＋ｎ＋ｐ）ｑ≦４５０であるような、および好ましくは２５≦（ｍ＋ｎ＋ｐ）ｑ≦１４０であるような整数を表し、
Ｒ１は水素またはメチルもしくはエチル基を表し、
Ｒ２は水素またはメチルもしくはエチル基を表し、
Ｒは、不飽和重合性官能基を含有し、好ましくはビニル体の群またはアクリル酸、メタクリル酸、マレイン酸、イタコン酸、クロトン酸もしくはビニルフタル酸エステルの群または不飽和ウレタンの群、例えばアクリルウレタン、メタクリルウレタン、α−α’ジメチル−イソプロペニル−ベンジルウレタン、アリルウレタンまたは、置換されていようといまいと、アリルもしくはビニルエステルの群または、エチレン性不飽和アミドもしくはイミドの群に属する基を表し、
Ｒ’は、水素または１から２２個、および好ましくは８から１８個の炭素原子を有する炭化水素化基またはイオン性もしくはイオン化可能な基、例えばホスフェート、ホスホネート、スルフェート、スルホネート、カルボン酸または、一級、二級もしくは三級アミンまたは、これらの混合物を表す。
【００６９】
本発明による方法は、段階ｃ）において、櫛形親水性ポリマーが、
ａ）モノカルボン酸もしくはジカルボン酸もしくはリン酸もしくはホスホン酸もしくはスルホン酸官能基またはこれらの混合物を有する少なくとも１つのアニオン性不飽和エチレンモノマー、
ｂ）式（Ｉ）、
【００７０】
【化３】
0005462635.tif 000004
（式中、
ｍおよびｐは１２５以下のアルキレンオキシド基の数を表し、
ｎは１２５以下のエチレンオキシド基の数を表し、
ｑは、少なくとも１に等しく、１２≦（ｍ＋ｎ＋ｐ）ｑ≦４５０であるような、および好ましくは２５≦（ｍ＋ｎ＋ｐ）ｑ≦１４０であるような整数を表し、
Ｒ１は水素またはメチルもしくはエチル基を表し、
Ｒ２は水素またはメチルもしくはエチル基を表し、
Ｒは、不飽和重合性官能基を含有し、好ましくはビニル体の群またはアクリル酸、メタクリル酸、マレイン酸、イタコン酸、クロトン酸もしくはビニルフタル酸エステルの群または不飽和ウレタンの群、例えばアクリルウレタン、メタクリルウレタン、α−α’ジメチル−イソプロペニル−ベンジルウレタン、アリルウレタンまたは、置換されていようといまいと、アリルもしくはビニルエステルの群または、エチレン性不飽和アミドもしくはイミドの群に属する基を表し、
Ｒ’は、水素または１から２２個、および好ましくは８から１８個の炭素原子を有する炭化水素化基またはイオン性もしくはイオン化可能な基、例えばホスフェート、ホスホネート、スルフェート、スルホネート、カルボン酸または、一級、二級もしくは三級アミンまたは、これらの混合物を表し、および好ましくは１から１２個の炭素原子を有する炭化水素化基、および非常に好ましくは１から４個の炭素原子を有する炭化水素化基を表す。）
の少なくとも１つのモノマーもしくは式（Ｉ）の幾つかのモノマーの混合物、
ｃ）必要に応じ、少なくとも１つのアクリルアミドもしくはメタクリルアミド型のモノマーまたはこれらの誘導体、例えばＮ−［３−（ジメチルアミノ）プロピル］アクリルアミドもしくはＮ−［３−（ジメチルアミノ）プロピル］メタクリルアミドおよびこれらの混合物、または、少なくとも１つの非水溶性モノマー、例えばアルキルアクリレートもしくはメタクリレート、不飽和エステル、例えばＮ−［２−（ジメチルアミノ）エチル］メタクリレートもしくはＮ−［２−（ジメチルアミノ）エチル］アクリレート、ビニル体、例えば酢酸ビニル、ビニルピロリドン、スチレン、アルファメチルスチレンおよびこれらの誘導体、
からなることをも特徴とする。
【００７１】
本発明による方法は、段階ｃ）において、前記櫛形親水性ポリマーが、
ａ）モノカルボン酸官能基を有する不飽和エチレンモノマー、例えばアクリル酸もしくはメタクリル酸または、二酸ヘミエステル、例えばマレイン酸もしくはイタコン酸のＣ１からＣ４モノエステルまたはこれらの混合物のうちから選択され、またはジカルボン酸官能基を有する不飽和エチレンモノマー、例えばクロトン酸、イソクロトン酸、ケイ皮酸、イタコン酸、マレイン酸もしくは、カルボン酸の無水物、例えば無水マレイン酸のうちから選択され、またはスルホン酸官能基を有する不飽和エチレンモノマー、例えばアクリルアミド−メチル−プロパン−スルホン酸、ナトリウムメタリルスルホネート、ビニルスルホン酸およびスチレンスルホン酸のうちから選択され、または、リン酸官能基を有する不飽和エチレンモノマー、例えばビニルリン酸、エチレングリコールメタクリレートホスフェート、プロピレングリコールメタクリレートホスフェート、エチレングリコールアクリレートホスフェートのうちから選択され、または、ホスホン酸官能基を有する不飽和エチレンモノマー、例えばビニルホスホン酸もしくはこれらの混合物のうちから選択される少なくとも１つのアニオン性不飽和エチレンモノマー、
ｂ）式（Ｉ）、
【００７２】
【化４】
0005462635.tif 000005
（式中、
ｍおよびｐは１２５以下のアルキレンオキシド基の数を表し、
ｎは１２５以下のエチレンオキシド基の数を表し、
ｑは、少なくとも１に等しく、１２≦（ｍ＋ｎ＋ｐ）ｑ≦４５０であるような、および好ましくは２５≦（ｍ＋ｎ＋ｐ）ｑ≦１４０であるような整数を表し、
Ｒ１は水素またはメチルもしくはエチル基を表し、
Ｒ２は水素またはメチルもしくはエチル基を表し、
Ｒは、不飽和重合性官能基を含有し、好ましくはビニル体の群またはアクリル酸、メタクリル酸、マレイン酸、イタコン酸、クロトン酸もしくはビニルフタル酸エステルの群または不飽和ウレタンの群、例えばアクリルウレタン、メタクリルウレタン、α−α’ジメチル−イソプロペニル−ベンジルウレタン、アリルウレタンまたは、置換されていようといまいと、アリルもしくはビニルエステルの群または、エチレン性不飽和アミドもしくはイミドの群に属する基を表し、
Ｒ’は、水素または１から２２個、および好ましくは８から１８個の炭素原子を有する炭化水素化基またはイオン性もしくはイオン化可能な基、例えばホスフェート、ホスホネート、スルフェート、スルホネート、カルボン酸または、一級、二級もしくは三級アミンまたは、これらの混合物を表し、および好ましくは１から１２個の炭素原子を有する炭化水素化基、および非常に好ましくは１から４個の炭素原子を有する炭化水素化基を表す。）
の少なくとも１つの不飽和エチレンモノマーもしくは式（Ｉ）の幾つかのモノマーの混合物、
ｃ）必要に応じ、少なくとも１つのアクリルアミドもしくはメタクリルアミド型のモノマーまたはこれらの誘導体、例えばＮ−［３−（ジメチルアミノ）プロピル］アクリルアミドもしくはＮ−［３−（ジメチルアミノ）プロピル］メタクリルアミドおよびこれらの混合物、または、少なくとも１つの非水溶性モノマー、例えばアルキルアクリレートもしくはメタクリレート、不飽和エステル、例えばＮ−［２−（ジメチルアミノ）エチル］メタクリレートもしくはＮ−［２−（ジメチルアミノ）エチル］アクリレート、ビニル体、例えば酢酸ビニル、ビニルピロリドン、スチレン、アルファメチルスチレンおよびこれらの誘導体、
からなることをも特徴とする。
【００７３】
本発明による方法は、段階ｃ）において、前記櫛形親水性ポリマーが、重量による表示で、
ａ）モノカルボン酸官能基を有する不飽和エチレンモノマー、例えばアクリル酸もしくはメタクリル酸または、二酸ヘミエステル、例えばマレイン酸もしくはイタコン酸のＣ１からＣ４モノエステルまたはこれらの混合物のうちから選択され、またはジカルボン酸官能基を有する不飽和エチレンモノマー、例えばクロトン酸、イソクロトン酸、ケイ皮酸、イタコン酸、マレイン酸もしくは、カルボン酸の無水物、例えば無水マレイン酸のうちから選択され、またはスルホン酸官能基を有する不飽和エチレンモノマー、例えばアクリルアミド−メチル−プロパン−スルホン酸、ナトリウムメタリルスルホネート、ビニルスルホン酸およびスチレンスルホン酸のうちから選択され、または、リン酸官能基を有する不飽和エチレンモノマー、例えばビニルリン酸、エチレングリコールメタクリレートホスフェート、プロピレングリコールメタクリレートホスフェート、エチレングリコールアクリレートホスフェートのうちから選択され、または、ホスホン酸官能基を有する不飽和エチレンモノマー、例えばビニルホスホン酸もしくはこれらの混合物のうちから選択される少なくとも１つのアニオン性不飽和エチレンモノマー１％から１５％、およびさらにより厳密には、２％から１０％、
ｂ）式（Ｉ）、
【００７４】
【化５】
0005462635.tif 000006
（式中、
ｍおよびｐは１２５以下のアルキレンオキシド基の数を表し、
ｎは１２５以下のエチレンオキシド基の数を表し、
ｑは、少なくとも１に等しく、１２≦（ｍ＋ｎ＋ｐ）ｑ≦４５０であるような、および好ましくは２５≦（ｍ＋ｎ＋ｐ）ｑ≦１４０であるような整数を表し、
Ｒ１は水素またはメチルもしくはエチル基を表し、
Ｒ２は水素またはメチルもしくはエチル基を表し、
Ｒは、不飽和重合性官能基を含有し、好ましくはビニル体の群またはアクリル酸、メタクリル酸、マレイン酸、イタコン酸、クロトン酸もしくはビニルフタル酸エステルの群または不飽和ウレタンの群、例えばアクリルウレタン、メタクリルウレタン、α−α’ジメチル−イソプロペニル−ベンジルウレタン、アリルウレタンまたは、置換されていようといまいと、アリルもしくはビニルエステルの群または、エチレン性不飽和アミドもしくはイミドの群に属する基を表し、
Ｒ’は、水素または１から２２個、および好ましくは８から１８個の炭素原子を有する炭化水素化基またはイオン性もしくはイオン化可能な基、例えばホスフェート、ホスホネート、スルフェート、スルホネート、カルボン酸または、一級、二級もしくは三級アミンまたは、これらの混合物を表し、および好ましくは１から１２個の炭素原子を有する炭化水素化基、および非常に好ましくは１から４個の炭素原子を有する炭化水素化基を表す。）
の少なくとも１つの不飽和エチレンモノマーもしくは式（Ｉ）の幾つかのモノマーの混合物８０％から９９％、およびさらにより特定すると９０％から９８％、
ｃ）少なくとも１つのアクリルアミドもしくはメタクリルアミド型のモノマーまたはこれらの誘導体、例えばＮ−［３−（ジメチルアミノ）プロピル］アクリルアミドもしくはＮ−［３−（ジメチルアミノ）プロピル］メタクリルアミドおよびこれらの混合物、または、少なくとも１つの非水溶性モノマー、例えばアルキルアクリレートもしくはメタクリレート、不飽和エステル、例えばＮ−［２−（ジメチルアミノ）エチル］メタクリレートもしくはＮ−［２−（ジメチルアミノ）エチル］アクリレート、ビニル体、例えば酢酸ビニル、ビニルピロリドン、スチレン、アルファメチルスチレンおよびこれらの誘導体０％から５０％、
からなることを特徴とし、
成分ａ）、ｂ）およびｃ）の合計割合は１００％に等しい。
【００７５】
エチレン性不飽和アニオン性モノマーがモノカルボン酸もしくはジカルボン酸官能基を有するエチレン性不飽和アニオン性モノマーであり、および式（Ｉ）の不飽和エチレンモノマーにおいて、Ｒ１、Ｒ２およびＲ’が水素を表すとき、本発明による方法の段階ｃ）は、櫛形親水性ポリマーにおける式（Ｉ）の不飽和エチレンモノマーの、モノカルボン酸もしくはジカルボン酸官能基を有するエチレン性不飽和アニオン性モノマーに対するモル比が、（ｍ＋ｎ＋ｐ）ｑが５０から１００である場合には２：３から１：２、および（ｍ＋ｎ＋ｐ）ｑが２５から５０である場合には１：２から１：４、（ｍ＋ｎ＋ｐ）ｑが１２から２５である場合には１：４から１：１０であることをも特徴とする。
【００７６】
別の実施形態において、本発明による方法の段階ｃ）は、エチレン性不飽和アニオン性モノマーがモノカルボン酸もしくはジカルボン酸官能基を有するエチレン性不飽和アニオン性モノマーであり、および式（Ｉ）の不飽和エチレンモノマーが、（ｍ＋ｎ＋ｐ）ｑが４０から１３０である、エチレンオキシドメタクリレートエステルであるとき、櫛形親水性ポリマーにおける式（Ｉ）の不飽和エチレンモノマーのモノカルボン酸もしくはジカルボン酸官能基を有するエチレン性不飽和アニオン性モノマーに対するモル比が１：２であることをも特徴とする。
【００７７】
酸形態で得られるこの、もしくはこれらの、ポリマーは、一価中和性官能基もしくは多価中和性官能基を有する１種類以上の中和剤、例えば一価官能基については、アルカリ性カチオンによって構成される群から選択されるもの、特にナトリウム、カリウム、リチウム、アンモニアまたは一級、二級もしくは三級脂肪族および／もしくは環状アミン、例えばステアリルアミン、エタノールアミン（モノ−、ジ−、トリエタノールアミン）、モノ−およびジエチルアミン、シクロヘキシルアミン、メチルシクロヘキシルアミン、アミノメチルプロパノール、または、多価官能基については、アルカリ土類二価カチオンによって構成される群から選択されるもの、特にマグネシウムおよびカルシウムもしくは、亜鉛、並びに、その上、三価カチオン、特にアルミニウム、または、より高い原子価の特定のカチオンによって部分的に、もしくは全体的に、中和することもできる。
【００７８】
従って、各々の中和剤は各原子価官能基に固有の中和率で作用する。
【００７９】
出願人は、前記櫛形親水性ポリマーが、これらが本発明の方法に従って用いられるとき、乾燥粉末の状態であっても液体状態、即ち、エマルジョンもしくは水性懸濁液の形態であってよく、および好ましくは前記櫛形親水性ポリマーは液体状態で用いられることを強調したいと願っている。当業者には、液体状態にあるこのような櫛形親水性ポリマーを、前記磨砕装置内の液体の量が前記磨砕装置内の前記材料の１５乾燥重量％未満であるように用いる方法は公知である。
【００８０】
別の実施形態によると、櫛形親水性ポリマーは、段階ｃ）においてこれらを用いる前に、水、メタノール、エタノール、プロパノール、イソプロパノール、ブタノール、アセトン、テトラヒドロフランもしくはこれらの混合物によって構成される群に特に属する１種類以上の極性溶媒によって処理し、幾つかの相に分離させる。
【００８１】
この場合、この分画の最中に存在する溶媒を排除するため、この、もしくはこれらの、櫛形親水性ポリマーを、段階ｃ）においてこれらを用いる前に、蒸留する。
【００８２】
方法の段階ｃ）の最中に用いられる櫛形親水性ポリマーに関して、本発明は、前記櫛形親水性ポリマーが、各々、１，８００から１００，０００ｇ／ｍｏｌｅ、および好ましくは２０，０００から５０，０００ｇ／ｍｏｌｅの重量平均分子量（Ｍｗ）を有することをも特徴とし得る。
【００８３】
本発明において用いられる櫛形親水性ポリマーの量に関しては、この量は当業者によって粒子サイズの観点での最終目標に従って決定されなければならない。しかしながら、各磨砕装置内で粉砕される材料の乾燥重量に対して櫛形親水性ポリマー０．００５から１．０乾燥重量％、および好ましくは０．０３から０．５乾燥重量％を用いることが有利であり得る。
【００８４】
別の実施形態によると、本発明による方法は、各磨砕装置内で用いられる櫛形親水性ポリマーの量が回収される材料のｍ２あたり櫛形親水性ポリマー０．１から１ｍｇ、および好ましくは回収される材料のｍ２あたり櫛形親水性ポリマー０．２から０．６ｍｇであるように実施することができる。
【００８５】
さらに、４５℃の温度を１６時間施したとき、水５０ｍｌに入れた櫛形親水性ポリマー５０ｍｇの７５％を上回るもの、および好ましくは９０％を上回るものが揮発しないことを特徴とする、少なくとも１種類の櫛形親水性ポリマーを用いることが有利であり得る。
【００８６】
本発明の方法の段階ｃ）において用いることができる少なくとも２種類の櫛形親水性ポリマーの混合物を形成するため、本発明の方法による櫛形親水性ポリマーの様々な形態を一緒にして混合することができる。
【００８７】
本発明の方法において用いられる櫛形親水性ポリマーの様々な形態は、櫛形のものではない薬剤と、方法の段階ｃ）の前もしくは最中に混合することもできる。この場合、前記櫛形親水性ポリマーは、櫛形親水性ポリマーおよび櫛形のものではない薬剤によって構成される総重量の少なくとも５０重量％、および好ましくは少なくとも８５重量％、および非常に好ましくは少なくとも９５重量％に相当するはずであることが好ましい。
【００８８】
本発明の特定の実施形態において、櫛形のものではない薬剤は炭水化物、ポリエチレングリコール（ＰＥＧ）、トリイソプロパノールアミン（ＴＩＰＡ）もしくはこれらの混合物である。
【００８９】
前記ＰＥＧは、５００から１０，０００、および好ましくは１，０００から８，０００ｇ／ｍｏｌｅの分子量の櫛形親水性ポリマーとの組み合わせで、５０：５０に等しい比ＰＥＧ：櫛形親水性ポリマーで有利に用いることができる。
【００９０】
前記ＴＩＰＡは、櫛形親水性ポリマーとの組み合わせで、２０：８０に等しい比ＴＩＰＡ：櫛形親水性ポリマーで有利に用いることができる。
【００９１】
前記炭水化物はスクロース、ソルビトールもしくはこれらの混合物であり得る。
【００９２】
本発明による方法は、特に前記磨砕装置内の前記材料の重量に対して炭酸カルシウムを少なくとも８０重量％、および好ましくは少なくとも９０重量％含有する材料に対して実施することができる。
【００９３】
炭酸カルシウムに関しては、これは石灰石、大理石、白亜、苦灰石もしくはこれらの混合物であり得、および好ましくは石灰石、大理石もしくはこれらの混合物である。
【００９４】
前記磨砕装置内の材料の非炭酸カルシウム部分は粘土、非粘土状ケイ酸塩、二酸化ケイ素もしくはこれらの混合物からなるものであり得る。好ましくはこの粘土はベントナイト、カオリン、長石、焼成粘土もしくはこれらの混合物であり得、およびこの非粘土状ケイ酸塩はタルク、雲母もしくはこれらの混合物である。
【００９５】
本発明による方法において、磨砕装置内の液体の量は、前記磨砕装置内の磨砕用の材料の総乾燥重量に対して１５重量％未満、好ましくは１０重量％未満、およびより好ましくは５重量％未満、およびさらにより好ましくは１重量％未満である。この液体の量は、磨砕装置内の磨砕材料を一定重量が得られるまで釜において１２０℃に加熱するときに観察される重量の損失によって決定される；元の材料の初期重量のパーセンテージとして表される重量の損失が液体含有率を示す。
【００９６】
磨砕装置内の液体は水および／もしくは１種類以上の有機溶媒および／もしくは１種類以上の添加物を液体状態で含有することができる。本発明の一実施形態によると、この液体は、この液体の重量に対して、水を少なくとも６０重量％、および好ましくは少なくとも７０重量％含有する。
【００９７】
段階ｃ）の最中に用いられる磨砕装置に関して、これらは研磨ホイールを有する少なくとも１つのホイール研磨機および／もしくは研磨ボールを有する少なくとも１つのボールミルおよび／もしくはスピンドル研磨機からなるものであり得る。前記装置に関しては、周辺速度５から６０ｍ／ｓ、および好ましくは２０から４０ｍ／ｓを用いることが有利であり得る。段階ｃ）の最中に用いられる磨砕装置において到達する温度は、一般に５から１５０℃、および特に５０から１１０℃である。
【００９８】
ボールミルの場合、この内部に存在する研磨ボールは５１０から６００のＢｒｉｎｅｌｌ硬度を有する。好ましくはこれらは鉄、例えばモリブデンもしくはクロムとの鉄系合金、磁器および／もしくはケイ酸塩で製造され、５から５０ｍｍ、および好ましくは１５から２５ｍｍの平均ボール径を有する。本発明の好ましい態様において、これらの研磨ボールは１／３から３／１のアスペクト比（長さ／直径比）を有する。特定の場合においては、直径の二峰分布を有する研磨ボールを用いることが有利であり得る。
【００９９】
別の好ましい態様によると、これらの研磨ボールはボールミル内に収容される磨砕用の材料に対して１．８：１から３．６：１の体積比で存在し、この比は、好ましくは２．５：１に等しい。
【０１００】
本発明による方法の乾式磨砕の段階ｃ）に１以上の分別段階ｄ）を続けることもできる。
【０１０１】
少なくとも２つの分別段階を任意の次の段階ｃ）に先立って行う場合、これら２つの段階の一方もしくは他方を連続して、もしくは平行して、行うことができる。
【０１０２】
この分別は、特にサイクロン型および／もしくはローター型分別機において行うことができる。その際、好ましくは空気である、この分別装置の搬送ガスの上昇流は、速度３から１５ｍ／ｓ、および好ましくは８から１２ｍ／ｓを有することが好ましい。
【０１０３】
特定の場合において、さらなる磨砕のために段階ｃ）に戻して再循環される段階ｄ）の分別から得られる材料の一部があることが有利であり得る。これは、特に「回収された材料」と呼ばれる本発明の磨砕材料に要求される範囲外の平均径を有する、分別された粒子の場合である。本発明による回収された材料が０．７から１５０ミクロン、好ましくは１から４５ミクロン、およびより好ましくは１．２から５ミクロンのｄ５０（平均径）を有する場合、これは有利であり得る。
【０１０４】
回収された材料が分別段階に続いて抽出され、残りの材料が段階ｃ）に再導入される場合、段階ｄ）から得られる回収された材料の量に等しい粉砕材料の新たな量を段階ｃ）に添加することが、磨砕装置内での材料の一定量を維持する観点から、有利であり得る。
【０１０５】
本発明の別の目的は、本発明による方法によって得られることを特徴とする製造物からなる。
【０１０６】
本発明の別の目的は、本発明による方法の段階ｃ）および／もしくはｄ）および／もしくはｅ）から得られる製造物の、湿式法を用いる磨砕方法における使用であって、０．４から１．０ミクロンのｄ５０（平均径）を有する磨砕製造物を得るため、および好ましくは０．６から０．９ミクロンのｄ５０（平均径）を有する磨砕製造物を得るため、前記湿式磨砕を必要に応じ分散剤の存在下で行うことができる使用である。
【０１０７】
（実施例）
以下の実施例は非制限的であり、ここでは本発明の特定の態様を説明する目的を有する；これらはいかなる方法であっても本発明の範囲を限定することはできない。
【０１０８】
測定法
以下の実施例において測定される粒度分布特性は、１００ミクロン未満の粒子サイズについてはＭａｌｖｅｒｎ（商標）Ｍａｓｔｅｒｓｉｚｅｒ（商標）Ｓ粒度計バージョン２．８で、１００ミクロンを上回る粒子サイズについてはふるい分けによってなされる測定を用いて決定される。
【０１０９】
研磨助剤
ＰＥＧ  ６０００と呼ばれる研磨助剤は６，０００ｇ／ｍｏｌｅの分子量を有するポリエチレングリコールからなり、ＦＬＵＫＡ（商標）社から入手した。
【０１１０】
ＭＰＧと呼ばれる研磨助剤は１，２−プロパンジオールからなり、ＦＬＵＫＡ（商標）社から入手した。
【０１１１】
ＥＧと呼ばれる研磨助剤はエチレングリコールからなり、ＦＬＵＫＡ（商標）社から入手した。
【０１１２】
ＰＰ１と呼ばれる研磨助剤は、２，０００ｇ／ｍｏｌｅの分子量のポリエチレングリコールメタクリレート１４．０モル％、アクリル酸６６．０モル％およびマレイン酸２０．０モル％のラジカル重合によって形成されるポリマーからなり、４５，３００ｇ／ｍｏｌｅの分子量を有する。
【０１１３】
ＰＰ２と呼ばれる研磨助剤は、分子量２，０００ｇ／ｍｏｌｅのポリエチレングリコールメタクリレート２７．４モル％、アクリル酸３３．６モル％およびマレイン酸３９．０モル％のラジカル重合によって形成されるポリマーからなり、４６，８７０ｇ／ｍｏｌｅの分子量を有する。
【０１１４】
ＰＰ３と呼ばれる研磨助剤は、分子量２，０００ｇ／ｍｏｌｅのポリエチレングリコールメタクリレート４１．３モル％およびマレイン酸５８．８モル％のラジカル重合によって形成されるポリマーからなり、４８，０００ｇ／ｍｏｌｅの分子量を有する。
【０１１５】
ＰＰ４と呼ばれる研磨助剤は、分子量５，０００ｇ／ｍｏｌｅのポリエチレングリコールメタクリレート１５．４モル％、アクリル酸６７．０モル％およびマレイン酸１７．６モル％のラジカル重合によって形成されるポリマーからなり、３６，０００ｇ／ｍｏｌｅの分子量を有する。
【０１１６】
ＰＰ５と呼ばれる研磨助剤は、分子量５，０００ｇ／ｍｏｌｅのポリエチレングリコールメタクリレート３１．０モル％、アクリル酸３３．８モル％およびマレイン酸３５．２モル％のラジカル重合によって形成されるポリマーからなり、４９，２７０ｇ／ｍｏｌｅの分子量を有する。
【０１１７】
ＰＰ６と呼ばれる研磨助剤は、分子量５，０００ｇ／ｍｏｌｅのポリエチレングリコールメタクリレート４６．８モル％およびマレイン酸５３．２モル％からなり、４４，７００ｇ／ｍｏｌｅの分子量を有する。
【０１１８】
ＰＰ７と呼ばれる研磨助剤は、分子量２，０００ｇ／ｍｏｌｅのポリエチレングリコールメタクリレート８１．３重量％およびアクリル酸１８．７重量％のラジカル重合によって形成されるポリマーからなり、３５，０００ｇ／ｍｏｌｅの分子量を有する。アニオン性モノマー（アクリル酸）のカルボン酸基はナトリウムによって完全に中和される。
【０１１９】
ＰＰ８と呼ばれる研磨助剤は、分子量５，０００ｇ／ｍｏｌｅのポリエチレングリコールメタクリレート８４．４重量％およびアクリル酸１５．６重量％のラジカル重合によって形成されるポリマーからなり、４２，０００ｇ／ｍｏｌｅの分子量を有する。アニオン性モノマー（アクリル酸）のカルボン酸基はナトリウムによって完全に中和される。
【０１２０】
ＰＰ９と呼ばれる研磨助剤は、分子量５，６００ｇ／ｍｏｌｅのポリエチレングリコールの側鎖を有するマレイン酸のモノエステル９３．２重量％およびマレイン酸６．８重量％のラジカル重合によって形成されるポリマーからなり、約３５，０００ｇ／ｍｏｌｅの分子量を有する。
【０１２１】
使用に先立ち、流体懸濁液を得るため、上述の研磨助剤を水性懸濁液に、これらが水性懸濁液の総重量に対して６０重量％に相当するように入れた。このようにしてこれらの研磨助剤の懸濁液によって磨砕方法に導入される水の量は、磨砕封入体（ｇｒｉｎｄｉｎｇ  ｅｎｃｌｏｓｕｒｅ）における材料の総重量に対して１重量％未満の水量であった。
【実施例１】
【０１２２】
この実施例は、乾燥研磨剤もしくは従来技術の乾燥研磨剤を用いない方法と比較した、ボールミルおよびオーストラリア大理石を用いる、本発明による方法における改善された磨砕能力を説明する。
【０１２３】
磨砕に先立ち、平均径５ｃｍの大理石をハンマーミルにおいて予め粉砕した。
【０１２４】
この粉砕段階後のサイズの分布を下記表に示す。
【０１２５】
【表１】
0005462635.tif 000007
【０１２６】
この大理石を、１．５μｍに等しいメジアン径を有し、３００ｍ３／時の空気流速を有する磨砕材料を得るため、ＨＯＳＯＫＡＷＡ（商標）社によって販売される（２５ｍｍの平均径を有する、Ｃｙｌｐｅｂ（商標）鉄で製造された樽型研磨ボール１００ｋｇを用いる）「Ｈｏｓｏｋａｗａ（商標）Ｂａｌｌ  Ｍｉｌｌ  Ｓ．Ｏ．８０／３２」に導入した。
【０１２７】
乾式磨砕は連続的に行った。
【０１２８】
磨砕チャンバーの排出口には、ＡＬＰＩＮＥ（商標）社によって販売されるＡｌｐｉｎｅ  Ｔｕｒｂｏｐｌｅｘ（商標）１００  ＡＴＰ分別機につながる測定値２０ｘ６ｍｍの開口部を取り付ける。分別機は、この回転速度および空気速度は所与の値以下の直径を有する磨砕材料を得るために調整されるものの、３００ｍ３／時に設定する（この様式で磨砕される材料を回収された材料と呼ぶ。）；この値を上回る直径の残りの磨砕材料は研磨機の供給部に再導入する。
【０１２９】
磨砕は磨砕用の材料１５ｋｇがシステム内に絶えず存在するように行う。従って、システムにおける材料１５ｋｇを維持するため、供給物はシステムを離れる回収された材料の量に等しい新たな粉砕材料の量で連続して供給する。
【０１３０】
システムを始動させた後、および以下に示される結果を記録する前に、用いることができる磨砕材料の量、磨砕能力および磨砕エネルギーについて安定な値が得られるまでシステムを稼働させた。
【０１３１】
乾燥研磨助剤は、磨砕用の材料に対して磨砕助剤の一定の量が維持されるように磨砕システムに導入した。
【０１３２】
【表２】
0005462635.tif 000008
【０１３３】
表２の結果（これらは誤差を見込んで１０％の余裕がとられている。）は、本発明の脈絡において磨砕能力が改善されることを明瞭に示す。
【実施例２】
【０１３４】
この実施例は、従来技術の研磨助剤を用いる方法と比較した、スピンドル研磨機およびＳｏｕｔｈ  Ｔｙｒｏｌからのイタリア大理石（Ｉｔａｌｉａｎ  ｍａｒｂｌｅ）を用いる、本発明による方法における改善された磨砕能力を説明する。
【０１３５】
磨砕に先立ち、以下に記載される磨砕のために１ｍｍを上回る直径を有する画分を回収するため、メジアン径１から１０ｃｍの大理石をハンマーミルにおいて予め粉砕し、１ｍｍでふるい掛けした。
【０１３６】
この粉砕段階後の粒子サイズの分布を下記表に示す。
【０１３７】
【表３】
0005462635.tif 000009
【０１３８】
表３の大理石２，５００ｇを以下に示される薬剤によって、この薬剤の存在下、ロータリー封入体内で２時間攪拌しながら処理した後、１５分にわたって、ＨＯＳＯＫＡＷＡ（商標）社によって販売されるＫｏｌｌｏｐｌｅｘ  １６０  Ｚ型（ローター径１６ｃｍ、ローター速度１４，０００ｒｐｍ）のスピンドル研磨機内に手で導入した。磨砕の後、回収された材料を１００ミクロンふるいでふるい掛けする。１００ミクロン未満の直径で回収された画分をＭａｌｖｅｒｎによって分析した。
【０１３９】
本発明による方法を説明するため、ＰＰ８  ５０重量％およびＰＥＧ６０００  ５０重量％からなる研磨助剤  ５００ｐｐｍをこの薬剤１５重量％を含む水溶液の形態で大理石に添加した。
【０１４０】
従来技術による方法を説明するため、ＭＰＧからなる研磨助剤５００ｐｐｍをこの薬剤１５重量％を含む水溶液の形態で大理石に添加した。
【０１４１】
これらの結果を下記表に示す。
【０１４２】
【表４】
0005462635.tif 000010
【０１４３】
本発明による方法は、従来技術の薬剤を用いる方法によって得られるものに匹敵する製造物を得ることを可能にする。
【実施例３】
【０１４４】
異なる溶媒における異なる研磨助剤の揮発性を、換気された釜において４５℃で１６時間保存した後に比較した。
【０１４５】
これらの試験の各々において、指示された研磨助剤５０ｍｇを開放ボウルに導入し、溶媒５０ｍｌと配合した後、釜に導入した。
【０１４６】
研磨助剤の重量基準での損失のパーセンテージを算出するため、１６時間後に各タンク内の残留重量を測定することによって揮発度を決定した。
【０１４７】
【表５】
0005462635.tif 000011
【０１４８】
表５の結果は、従来技術による研磨助剤が、これらの低蒸気圧にもかかわらず、本発明の方法において用いられるものよりも揮発性であることを示す。
【実施例４】
【０１４９】
この実施例は、研磨助剤を用いない方法と比較した、ボールミルおよびイタリア大理石を用いる、本発明による方法における改善された磨砕能力を説明する。
【０１５０】
磨砕に先立ち、平均径５ｃｍの大理石をハンマーミルにおいて予め粉砕した。
【０１５１】
この粉砕段階後のサイズの分布を下記表に示す。
【０１５２】
【表６】
0005462635.tif 000012
【０１５３】
この大理石を、３．０μｍに等しいメジアン径を有し、３００ｍ３／時の空気流速を有する磨砕材料を得るため、ＨＯＳＯＫＡＷＡ（商標）社によって販売される（２５ｍｍの平均径を有する、Ｃｙｌｐｅｂ（商標）鉄で製造された樽型研磨ボール１００ｋｇを用いる）「Ｈｏｓｏｋａｗａ（商標）Ｂａｌｌ  Ｍｉｌｌ  Ｓ．Ｏ．８０／３２」に導入した。
【０１５４】
乾式磨砕は連続的に行った。
【０１５５】
磨砕チャンバーの排出口には、ＡＬＰＩＮＥ（商標）社によって販売されるＡｌｐｉｎｅ  Ｔｕｒｂｏｐｌｅｘ（商標）１００  ＡＴＰ分別機につながる測定値２０ｘ６ｍｍの開口部を取り付ける。分別機は、この回転速度および空気速度は所与の値以下の直径を有する磨砕材料を得るために調整されるものの、３００ｍ３／時に設定する（この様式で磨砕される材料を回収された材料と呼ぶ。）；この値を上回る直径の残りの磨砕材料は研磨機の供給部に再導入する。
【０１５６】
磨砕は磨砕用の材料１５ｋｇがシステム内に絶えず存在するように行う。従って、システムにおける材料１５ｋｇを維持するため、供給物はシステムを離れる回収された材料の量に等しい新たな粉砕材料の量で連続して供給する。試験の持続期間は６時間に等しい。
【０１５７】
乾燥研磨助剤は、磨砕用の材料に対して磨砕助剤の一定の量が維持されるように磨砕システムに導入した。
【０１５８】
ＰＰ１０と呼ばれるこの研磨助剤は、ヘキシル１−デカニル疎水性Ｒ’基によって官能化された分子量１，１００ｇ／ｍｏｌｅのポリエチレングリコールメタクリレート２５．０重量％およびアクリル酸７５．０重量％のラジカル共重合によって形成されるポリマーからなり、３５，０００ｇ／ｍｏｌｅのおおよそこの分子量を有する。アニオン性モノマー（アクリル酸）のカルボン酸基はナトリウムによって完全に中和される。
【０１５９】
【表７】
0005462635.tif 000013
【０１６０】
表７の結果（これらは誤差を見込んで１０％の余裕がとられている。）は、本発明の脈絡において磨砕能力が改善されることを明瞭に示す。
【実施例５】
【０１６１】
この実施例は湿式磨砕法における本発明による炭酸カルシウム乾式磨砕の使用を説明する。
【０１６２】
これを達成するため、６，０００ダルトンのオーダーの分子量Ｍｗおよび２．５に等しい多分散性のポリアクリル酸塩（カルボン酸基による算出でナトリウム／マグネシウム比＝１：１）０．８乾燥重量％の存在下で実施例４に従って得られる乾燥炭酸カルシウム５ｋｇを水中に懸濁させることにより、乾燥炭酸カルシウム物質７５％からなる水性懸濁液を調製する。次に、この炭酸カルシウムの水性懸濁液を、Ｆｉｒｍａ  Ｂａｃｈｈｏｆｅｎ社（スイス）のＤｙｎｏｍｉｌｌ（登録商標）型のボールミル内で、得られる水性懸濁液の粒子の９０重量％が２マイクロメーターに等しい球直径を有するように循環させた。用いた研磨ボールは、イットリウムで安定化され、０．５から１．５ｍｍの直径を有する、酸化ジルコニウムのボールである。
【０１６３】
次に得られる炭酸カルシウムの水性懸濁液は以下の特徴を有する。
【０１６４】
Ｍｉｃｒｏｍｅｒｉｔｉｃｓ社のＳｅｄｉｇｒａｐｈ（登録商標）５１００を用いて決定される粒子サイズの分布：８９重量％＜２マイクロメートル、６２重量％＜１マイクロメートル、１８重量％＜０．２マイクロメートル。
【０１６５】
１００ｒｐｍでのブルックフィールド粘度（Ｂｒｏｏｋｆｉｅｌｄ粘度計ＲＶＴ  ｍｏｂｉｌｅ  ３型）：７５．５％の乾燥重量基準濃度で１分の測定の後、１７１０ｍＰａｓ。
【０１６６】
１００ｒｐｍでのブルックフィールド粘度（Ｂｒｏｏｋｆｉｅｌｄ粘度計ＲＶＴ  ｍｏｂｉｌｅ  ３型）：７１．９％の乾燥重量基準濃度で１分の測定の後、７１５ｍＰａｓ。
【０１６７】
この実施例は、本発明による方法によって得られる乾燥炭酸カルシウムを用いる湿潤媒体における磨砕が、懸濁が５０体積％を上回る水性懸濁液中での炭酸カルシウムの濃度に相当する高い固体濃度（＞７３％）でさえ可能であることを示す。